(57)【要約】  洗浄工程において、ポリマー粒子の表面にガスが付着することによって洗浄槽内上部の洗浄液面に浮いた状態となる浮きポリマーの生成と洗浄槽外への溢出を防止することにより、高品質のポリマーの安定的生産、ポリマー収率の向上及び環境負荷の低減に資する、ポリアリーレンスルフィド（ＰＡＳ）の製造方法及び製造装置を提供すること。  洗浄工程（向流洗浄工程及び／または向流接触酸処理工程等）において、洗浄槽内上部の水性洗浄液面に浮いているＰＡＳに水性媒体を散布する、重合工程、分離工程、洗浄工程及び回収工程を含むＰＡＳの製造方法：並びに、水性媒体散布手段を有する洗浄装置（向流洗浄装置及び／または向流接触酸処理装置等）が配設されたＰＡＳの製造装置。
2015166838.tif 000002
【特許請求の範囲】
【請求項１】
以下の工程Ｉ〜ＩＶ；
工程Ｉ：有機アミド溶媒中で、アルカリ金属硫化物及びアルカリ金属水硫化物からなる群より選ばれる少なくとも一種の硫黄源とジハロ芳香族化合物とを重合反応させてポリマーを生成する重合工程；
工程ＩＩ：重合反応により生成したポリマーを含有する反応液からポリマーを分離して回収する分離工程；
工程ＩＩＩ：洗浄槽内において、回収したポリマーのスラリーを、
水、有機溶媒、及び、水と有機溶媒との混合溶液からなる群より選ばれる少なくとも一種の洗浄液と接触させて洗浄する洗浄工程；及び、
工程ＩＶ：洗浄後のポリマーを回収する回収工程
を含むポリアリーレンスルフィドの製造方法であって、
工程ＩＩＩである洗浄工程において、洗浄槽内上部の洗浄液面に浮いているポリアリーレンスルフィドに水性媒体を散布することを特徴とする前記ポリアリーレンスルフィドの製造方法。
【請求項２】
工程ＩＩＩである洗浄工程が、以下の工程ＩＩＩａ；
工程ＩＩＩａ：洗浄槽内において、回収したポリマーのスラリーを上方から下方に進行させ、かつ、水、有機溶媒、及び、水と有機溶媒との混合溶液からなる群より選ばれる少なくとも一種の洗浄液を下方から上方に進行させて該スラリーと連続的に向流接触させる向流洗浄工程
を含む請求項１記載のポリアリーレンスルフィドの製造方法。
【請求項３】
工程ＩＩＩａである向流洗浄工程と工程ＩＶである回収工程との間に、以下の工程ＩＩＩｂ；
工程ＩＩＩｂ：洗浄槽内において、酸性化合物を含有する、前記工程ＩＩＩａである向流洗浄工程を経て回収したポリマーのスラリーを上方から下方に進行させ、かつ、水性洗浄液を下方から上方に進行させて該スラリーと連続的に向流接触させる向流接触酸処理工程
を含むポリアリーレンスルフィドの製造方法であって、工程ＩＩＩａである向流洗浄工程または工程ＩＩＩｂである向流接触酸処理工程の一方または両方において、洗浄槽内上部の洗浄液面に浮いているポリアリーレンスルフィドに水性媒体を散布する請求項１または２記載のポリアリーレンスルフィドの製造方法。
【請求項４】
ノズル装置によって水性媒体を散布する請求項１乃至３のいずれか１項に記載のポリアリーレンスルフィドの製造方法。
【請求項５】
ノズル装置が、複数のノズルを備える請求項４記載のポリアリーレンスルフィドの製造方法。
【請求項６】
ノズル装置が、旋回可能なノズルを備える請求項４または５記載のポリアリーレンスルフィドの製造方法。
【請求項７】
洗浄槽が、洗浄塔である請求項１乃至６のいずれか１項に記載のポリアリーレンスルフィドの製造方法。
【請求項８】
酸性化合物が、塩酸または酢酸である請求項３乃至７のいずれか１項に記載のポリアリーレンスルフィドの製造方法。
【請求項９】
洗浄工程を複数回繰り返して実施する請求項１乃至８のいずれか１項に記載のポリアリーレンスルフィドの製造方法。
【請求項１０】
ポリマーのスラリーが、少なくとも一部に洗浄槽外で調製されたものを含有する請求項１乃至９のいずれか１項に記載のポリアリーレンスルフィドの製造方法。
【請求項１１】
重合工程が、有機アミド溶媒中で、アルカリ金属硫化物及びアルカリ金属水硫化物からなる群より選ばれる少なくとも一種の硫黄源とジハロ芳香族化合物とを、相分離剤の存在下に、１７０〜２９０℃の温度で重合反応させるものである請求項１乃至１０のいずれか１項に記載のポリアリーレンスルフィドの製造方法。
【請求項１２】
分離工程に先立って、相分離剤を添加する請求項１乃至１１のいずれか１項に記載のポリアリーレンスルフィドの製造方法。
【請求項１３】
相分離剤が、水、有機カルボン酸金属塩、有機スルホン酸金属塩、アルカリ金属ハライド、アルカリ土類金属ハライド、芳香族カルボン酸のアルカリ土類金属塩、リン酸アルカリ金属塩、アルコール類、及びパラフィン系炭化水素類からなる群より選ばれる少なくとも一種である請求項１１または１２記載のポリアリーレンスルフィドの製造方法。
【請求項１４】
重合工程に先立って、
有機アミド溶媒、アルカリ金属水硫化物を含有する硫黄源、及び該アルカリ金属水硫化物１モル当たり０．９５〜１．０５モルのアルカリ金属水酸化物を含有する混合物を加熱して反応させ、該混合物を含有する系内から水を含む留出物の少なくとも一部を系外に排出する脱水工程；並びに、
脱水工程の後、系内に残存する混合物に、必要に応じてアルカリ金属水酸化物及び水を添加して、脱水時に生成した硫化水素に伴い生成するアルカリ金属水酸化物のモル数と脱水前に添加したアルカリ金属水酸化物のモル数と脱水後に添加するアルカリ金属水酸化物のモル数の総モル数が、仕込み硫黄源１モル当たり１．００〜１．０９モルとなり、かつ、水のモル数が仕込み硫黄源１モル当たり０．０２〜２．０モルとなるように調整する仕込み工程；
を配置する請求項１乃至１３のいずれか１項に記載のポリアリーレンスルフィドの製造方法。
【請求項１５】
更に以下の工程Ｖ；
工程Ｖ：洗浄槽から排出される洗浄排液を、フィルターが装填されたポリアリーレンスルフィド粒子再分離手段に供給して、ポリアリーレンスルフィド粒子を捕捉し、次いで、フィルターから、ポリアリーレンスルフィド粒子を再分離し排出する、ポリアリーレンスルフィド粒子の再分離工程
を含む請求項１乃至１４のいずれか１項に記載のポリアリーレンスルフィドの製造方法。
【請求項１６】
再分離工程を複数回繰り返して実施する請求項１５記載のポリアリーレンスルフィドの製造方法。
【請求項１７】
洗浄槽内において、ポリアリーレンスルフィドのスラリーを、
水、有機溶媒、及び、水と有機溶媒との混合溶液からなる群より選ばれる少なくとも一種の洗浄液と接触させて洗浄する洗浄工程を含むポリアリーレンスルフィドの製造方法であって、
洗浄工程において、洗浄槽内上部の洗浄液面に浮いているポリアリーレンスルフィドに水性媒体を散布することを特徴とする前記ポリアリーレンスルフィドの製造方法。
【請求項１８】
洗浄槽内において、ポリマーのスラリーを、水、有機溶媒、及び、水と有機溶媒との混合溶液からなる群より選ばれる少なくとも一種の洗浄液と接触させる洗浄装置が配設されたポリアリーレンスルフィドの製造装置であって、
該洗浄装置が、洗浄槽内上部の洗浄液面に浮いているポリアリーレンスルフィドに水性媒体を散布する水性媒体の散布手段を備えることを特徴とする前記ポリアリーレンスルフィドの製造装置。
【請求項１９】
洗浄装置が、頂部、本体部及び底部からなり、頂部にスラリー供給口及び洗浄排液排出口を有し、かつ、底部にポリマー排出口及び洗浄液供給口を有する洗浄槽を備え、洗浄槽内において、ポリマーのスラリーを上方から下方に進行させ、かつ、水、有機溶媒、及び、水と有機溶媒との混合溶液からなる群より選ばれる少なくとも一種の洗浄液を下方から上方に進行させて該スラリーと連続的に向流接触させる向流洗浄装置を備え、
向流洗浄装置が、頂部に接続された水性媒体の散布手段を備える請求項１８記載のポリアリーレンスルフィドの製造装置。
【請求項２０】
洗浄装置が、頂部、本体部及び底部からなり、頂部にスラリー供給口及び洗浄排液排出口を有し、かつ、底部にポリマー排出口及び水性洗浄液供給口を有する洗浄槽を備え、洗浄槽内において、酸性化合物を含有するポリマーのスラリーを上方から下方に進行させ、かつ、水性洗浄液を下方から上方に進行させて該スラリーと連続的に向流接触させる向流接触酸処理装置を備え、
向流洗浄装置または向流接触酸処理装置の一方または両方が、頂部に接続された水性媒体の散布手段を備える請求項１９記載のポリアリーレンスルフィドの製造装置。
【請求項２１】
水性媒体の散布手段が、ノズル装置である請求項１８乃至２０のいずれか１項に記載のポリアリーレンスルフィドの製造装置。
【請求項２２】
ノズル装置が、複数のノズルを備える請求項２１記載のポリアリーレンスルフィドの製造装置。
【請求項２３】
ノズル装置が、ノズルの旋回装置を有する請求項２１または２２記載のポリアリーレンスルフィドの製造装置。
【請求項２４】
洗浄槽が、洗浄塔である請求項１８乃至２３のいずれか１項に記載のポリアリーレンスルフィドの製造装置。
【請求項２５】
向流接触酸処理装置が、スラリー供給口に接続して、酸性化合物を含有するスラリーを調製するリスラリー槽を更に備える請求項２０乃至２４のいずれか１項に記載のポリアリーレンスルフィドの製造装置。
【請求項２６】
向流接触酸処理装置が、前記洗浄槽に、酸性化合物供給口を更に有するものである請求項２０乃至２５のいずれか１項に記載のポリアリーレンスルフィドの製造装置。
【請求項２７】
ポリマーのスラリーが、少なくとも一部に洗浄槽外で調製されたものを含有する請求項１８乃至２６のいずれか１項に記載のポリアリーレンスルフィドの製造装置。
【請求項２８】
更に、洗浄槽から排出される洗浄排液が供給されて、ポリアリーレンスルフィド粒子を捕捉するフィルターが装填されたポリアリーレンスルフィド粒子捕捉手段、及び、フィルターから、ポリアリーレンスルフィド粒子を再分離し排出する逆洗手段を有する、ポリアリーレンスルフィド粒子の再分離装置が配設された請求項１８乃至２７のいずれか１項に記載のポリアリーレンスルフィドの製造装置。
【発明の詳細な説明】
【技術分野】
【０００１】
本発明は、重合工程、分離工程、洗浄工程、所望により酸処理工程、及び回収工程を含むポリアリーレンスルフィドの製造方法において、洗浄工程、及び、所望により更に酸処理工程におけるポリマーの溢出を防止し、製品収率を向上し環境負荷を低減したポリアリーレンスルフィドの製造方法、及び、ポリアリーレンスルフィドの製造装置に関する。
【背景技術】
【０００２】
ポリフェニレンスルフィド（以下、「ＰＰＳ」と略記することがある。）に代表されるポリアリーレンスルフィド（以下、「ＰＡＳ」と略記することがある。）は、耐熱性、耐薬品性、難燃性、機械的強度、電気特性、寸法安定性などに優れたエンジニアリングプラスチックである。ＰＡＳは、押出成形、射出成形、圧縮成形などの一般的溶融加工法により、各種成形品、フィルム、シート、繊維等に成形可能であるため、電気機器、電子機器、自動車機器、包装材料などの広範な技術分野において汎用されている。【０００３】
ＰＡＳの代表的な製造方法としては、Ｎ−メチル−２−ピロリドン（以下、「ＮＭＰ」と略記することがある。）などの有機アミド溶媒中で、硫黄源と、パラジクロルベンゼン（以下「ｐＤＣＢ」と略記することがある。）などのジハロ芳香族化合物とを加熱条件下に反応させる方法が知られている。硫黄源としては、一般に、アルカリ金属硫化物、アルカリ金属水硫化物、またはこれらの混合物が用いられている。硫黄源としてアルカリ金属水硫化物を用いる場合は、アルカリ金属水硫化物をアルカリ金属水酸化物と組み合わせて使用する。【０００４】
硫黄源とジハロ芳香族化合物との重合反応は、脱塩重縮合反応であり、反応後に多量のＮａＣｌなどの塩（すなわち、アルカリ金属ハロゲン化物）が生成する。また、硫黄含有化合物を用いる反応であることから、硫化水素が生成または副生する。そのため、従来より、重合反応により生成したＰＡＳポリマーを反応液から分離して回収した後、回収したポリマーを、水、有機溶媒、または水と有機溶媒との混合物などの洗浄剤を用いて洗浄し、有機アミド溶媒を除去するとともに、ＮａＣｌなどの塩やオリゴマー等を除去している。【０００５】
洗浄方法には、大別して、バッチ洗浄と連続洗浄とがある。バッチ洗浄は、回収したポリマーを、一括してまたは分割して、洗浄槽において、洗浄剤で撹拌洗浄する過程を、繰り返し行う方法である。バッチ洗浄においては、大容量の洗浄槽が必要とされることが多く、設備が複雑となり、建設費が嵩むとともに、洗浄液の消費量の増加、排液の処理量の増加、撹拌動力の増大や運転コストの上昇を招くことがある。【０００６】
連続洗浄としては、湿潤状態の重合体と、洗浄剤である有機溶媒または水とを、向流接触させる向流洗浄方法が提案されている。例えば、文献１（特開平３−８６２８７号公報）には、直列に連続配置したスタティックミキシングエレメントを有する垂直に立設された管状体内で、ＰＰＳなどの粉粒状樹脂と洗浄液とを向流接触させることが提案されている。文献２（国際公開第２００３／０４８２３１号）には、下向管部と上向管部とを備える概ねＶ字状の管装置を用いて、重合体を含有する重合スラリーと洗浄液とを向流接触させることが提案されている。また、文献３（特表２００８−５１３１８６号公報）には、垂直方向に連設された複数の攪拌室を備える縦型固液接触装置が開示されている。【０００７】
更に、連続洗浄を繰り返すことや、連続洗浄に先立ってバッチ洗浄を行うことも知られている。【０００８】
また、ＰＡＳの製造工程においては、洗浄工程の直後に、ＰＡＳポリマーを塩酸や酢酸などの酸性化合物を用いて処理する酸処理工程を設けて、水溶性の金属塩などの不純物を完全に除去するとともに、ＰＡＳの重合鎖の末端の塩基性残基を除去することも行われてきた。酸処理工程の方法としては、文献４（特開昭６２−４８７２８号公報）や文献５（特開平７−１１８３８９号公報）に記載されるように、洗浄後のＰＡＳを水性媒体に分散させたスラリーに、酸性化合物の水溶液を添加して得られたリスラリーを所定時間撹拌する方法がある。この場合は、酸処理後に、必要に応じ塩基による中和を行った後に、水による洗浄を十分行って、酸成分を完全に除去する必要がある。そこで、先の文献２に記載されるように、洗浄後のＰＡＳのスラリーに酸性化合物を含有させた後に、水性洗浄液と向流接触させて酸処理を行う方法によると、酸処理後に酸性化合物由来の酸成分を除去するために行う水による洗浄操作が必要がないので、効率的である。【０００９】
本発明者らは、高品質のＰＡＳを安定的に製造するという目的のもとに、ＰＡＳの製造工程における、洗浄工程、例えば、向流洗浄工程及び／または向流接触酸処理工程を効率的に実施することについて、鋭意検討を開始した。【００１０】
洗浄工程においては、洗浄槽内で、ＰＡＳポリマーのスラリーと洗浄液とが接触する。ＰＡＳ粒子（以下、「ＰＡＳポリマー粒子」ということがある。）の比重は、本来１より大きいので、大部分のＰＡＳ粒子は、重力によって下方に降下移行する。しかし、一部のＰＡＳ粒子は、洗浄液より比重が大きいにもかかわらず、処理槽の下方に移行せずに、洗浄槽内上部の洗浄液面に浮上し続けることがある。その結果、ＰＡＳ粒子と洗浄液との比重差に基づく洗浄処理後のＰＡＳの分離回収が十分行えず、液面に浮上したＰＡＳ粒子が、洗浄液とともに洗浄槽外に洗浄排液として流出してしまうという問題に直面した。【００１１】
向流洗浄工程や向流接触酸処理工程においても、洗浄槽内で、ＰＡＳポリマーのスラリーと洗浄液とが向流接触することにより、大部分のＰＡＳ粒子は、重力によって下方に降下移行するが、一部のＰＡＳ粒子は、洗浄液より比重が大きいにもかかわらず、処理槽の下方に移行せずに、洗浄液とともに上方に移動して、洗浄槽内上部の洗浄液面に浮上することがある。その結果、先に説明したように、向流洗浄または向流接触酸処理後のＰＡＳの分離回収が十分行えず、液面に浮上したＰＡＳ粒子が、洗浄液とともに洗浄槽外に洗浄排液として流出してしまうという問題があった。【００１２】
液面に浮上するＰＡＳ粒子としては、従来の方法では回収が困難な、極く微細な粒子も含まれているが、ほとんどは、本来、製品加工に利用することができるＰＡＳ粒子であり、このようなＰＡＳ粒子が製品として回収されずに流出してしまうことは、製品収率の低下に直結する。しかも、検討のための実験を行うごとに、ＰＡＳ粒子の分離回収量が安定せず、得られた実験ロット間で製品収率が変動するという問題点も見いだされた。【００１３】
製品収率の低下、製品収率の変動及びそれらに伴う製品組成の変動は、製造されるＰＡＳの粒径や粒径分布などの粉体特性、平均分子量や溶融粘度、成形物を得るときの他の原料との混和安定性や溶融加工安定性、成形物の熱的及び機械的特性などの品質に直接的に大きな影響を及ぼすことが想定されることから、本発明者らは、上記の洗浄や酸処理に伴う問題点の原因とその解決策について、更に鋭意検討を進めた。【００１４】
その結果、ＰＡＳの洗浄処理の際や、洗浄処理後のＰＡＳのスラリーを酸処理する際、微細なＰＡＳ粒子等が洗浄槽内上部の洗浄液面に浮上してくる原因に関して、本発明者らは、以下のような知見を得た。【００１５】
すなわち、向流洗浄及び向流接触酸処理を始めとする洗浄処理においては、通例、比較的高温で供給されるＰＡＳポリマーのスラリーと、相対的に低温の洗浄液とが接触する。この過程において、相対的に低温の洗浄液の温度が上昇すると、洗浄液中に溶解していた空気や酸素等が、昇温に伴う液体中への気体溶解度の低下により、ガスとして液体から離脱し、浮上してくることがある。この外にも、向流洗浄または向流接触酸処理を始めとする洗浄処理に伴う攪拌によって洗浄槽内の液相に巻き込まれた空気、重合工程や分離工程において、粒子内に入り込んだ空気、更には酸処理の際に生成する気体などが、ガスとして液相または粒子から離脱し、浮上してくることがある。この現象は、洗浄液の温度が低い冬季や、寒冷地において発生が顕著である。【００１６】
これらのガスが、ＰＡＳポリマー粒子、特に、粒径が小さな粒子、空隙が多い粒子、表面が粗面状の粒子などに付着した場合、ＰＡＳ粒子と洗浄液との本来の比重差が大きくても、ガスが付着したＰＡＳポリマー粒子が、洗浄液とともに、洗浄槽の上方に移行しやすく、ついには洗浄槽内上部の洗浄液の液面に、浮いた状態のポリマー（以下、「浮きポリマー」ということがある。）となって現れることを見いだした。【００１７】
さらに、本発明者らは、特に向流洗浄や向流接触酸処理においては、ＰＡＳポリマーのスラリー中の液相の組成と温度、及び、洗浄液の組成と温度の如何によって、粒子の沈降速度が変化することを見いだし、洗浄槽内上部に浮遊しているポリマー粒子に、前記ガスが付着する結果、浮きポリマーとなる場合もあることにも着目した。【００１８】
ＰＡＳポリマーのスラリーの洗浄処理においては、該ＰＡＳポリマーのスラリーは、洗浄槽の頂部から導入され、重力によって洗浄液中を沈降し、洗浄槽の底部から排出される。特に、向流洗浄、及び、洗浄処理後のＰＡＳポリマーのスラリーに酸性化合物を含有させた後に、洗浄液と向流接触させて処理を行う向流接触酸処理では、洗浄槽内において、ＰＡＳポリマーのスラリーを上方から下方に進行させ、かつ、洗浄液を下方から上方に進行させて該ＰＡＳのスラリーと連続的に向流接触させる。この場合も、ＰＡＳポリマーのスラリーは、洗浄槽の頂部から導入され、重力によって洗浄液中を沈降し、洗浄槽の底部から排出される。一方、洗浄液は、洗浄槽の底部から導入され、洗浄槽の頂部から排出される。【００１９】
先に説明した浮きポリマーは、洗浄槽内上部の洗浄液面に浮いた状態にあるので、洗浄液が洗浄槽の頂部から洗浄槽外に排出されるのに伴って、洗浄液とともに洗浄槽外に溢出し、製品として分離回収されないこととなる。本発明者らは、洗浄槽外に溢出してしまう浮きポリマーの量が、重合反応で生成したＰＡＳポリマーの数％に達する場合があることを確認し、高品質なＰＡＳの安定的な生産及び製品収率の向上、更に、環境負荷（排水中の懸濁物質量）の低減のためには、浮きポリマーの生成を防止し、洗浄槽外への溢出を防止する必要があることを見いだした。
【先行技術文献】
【特許文献】
【００２０】
【特許文献１】特開平３−８６２８７号公報
【特許文献２】国際公開第２００３／０４８２３１号
【特許文献３】特表２００８−５１３１８６号公報
【特許文献４】特開昭６２−４８７２８号公報
【特許文献５】特開平７−１１８３８９号公報
【発明の概要】
【発明が解決しようとする課題】
【００２１】
本発明の課題は、重合工程、分離工程、洗浄工程及び回収工程を含むＰＡＳの製造方法における洗浄工程、例えば、向流洗浄工程、及び／または向流接触酸処理工程において、ＰＡＳポリマー粒子の表面にガスが付着することによって、該ポリマー粒子の一部が、洗浄槽内上部の洗浄液面に浮いた浮きポリマーとなり、該浮きポリマーが洗浄排液とともに洗浄槽外に溢出することを防止し、高品質なＰＡＳの安定的な生産及び製品収率の向上を図るとともに、環境負荷を低減することができるＰＡＳの製造方法、及び、該製造方法に用いるＰＡＳの製造装置を提供することにある。
【課題を解決するための手段】
【００２２】
本発明者らは、これらの課題を解決する方法を鋭意研究した結果、重合工程、分離工程、洗浄工程、例えば向流洗浄工程、所望により向流接触酸処理工程、及び回収工程を含むＰＡＳの製造方法であって、洗浄工程において、洗浄槽内上部の洗浄液面に浮いているＰＡＳに水性媒体を散布する方法を想到した。【００２３】
かくして、本発明によれば、以下の工程Ｉ〜ＩＶ；
工程Ｉ：有機アミド溶媒中で、アルカリ金属硫化物及びアルカリ金属水硫化物からなる群より選ばれる少なくとも一種の硫黄源とジハロ芳香族化合物とを重合反応させてポリマーを生成する重合工程；
工程ＩＩ：重合反応により生成したポリマーを含有する反応液からポリマーを分離して回収する分離工程；
工程ＩＩＩ：洗浄槽内において、回収したポリマーのスラリーを、
水、有機溶媒、及び、水と有機溶媒との混合溶液からなる群より選ばれる少なくとも一種の洗浄液と接触させて洗浄する洗浄工程；及び、
工程ＩＶ：洗浄後のポリマーを回収する回収工程
を含むＰＡＳの製造方法であって、工程ＩＩＩである洗浄工程において、洗浄槽内上部の洗浄液面に浮いているＰＡＳに水性媒体を散布することを特徴とする前記ＰＡＳの製造方法が提供される。【００２４】
また、本発明によれば、その実施の態様として、以下（１）〜（１５）のＰＡＳの製造方法が提供される。【００２５】
（１）工程ＩＩＩである洗浄工程が、以下の工程ＩＩＩａ；
工程ＩＩＩａ：洗浄槽内において、回収したポリマーのスラリーを上方から下方に進行させ、かつ、水、有機溶媒、及び、水と有機溶媒との混合溶液からなる群より選ばれる少なくとも一種の洗浄液を下方から上方に進行させて該スラリーと連続的に向流接触させる向流洗浄工程
を含む前記のＰＡＳの製造方法。
（２）工程ＩＩＩａである向流洗浄工程と工程ＩＶである回収工程との間に、以下の工程ＩＩＩｂ；
工程ＩＩＩｂ：洗浄槽内において、酸性化合物を含有する、前記工程ＩＩＩａである向流洗浄工程を経て回収したポリマーのスラリーを上方から下方に進行させ、かつ、水性洗浄液を下方から上方に進行させて該スラリーと連続的に向流接触させる向流接触酸処理工程
を含むＰＡＳの製造方法であって、工程ＩＩＩａである向流洗浄工程または工程ＩＩＩｂである向流接触酸処理工程の一方または両方において、洗浄槽内上部の洗浄液面に浮いているＰＡＳに水性媒体を散布する前記のＰＡＳの製造方法。
（３）ノズル装置によって水性媒体を散布する前記のＰＡＳの製造方法。
（４）ノズル装置が、複数のノズルを備える前記のＰＡＳの製造方法。
（５）ノズル装置が、旋回可能なノズルを備える前記のＰＡＳの製造方法。
（６）洗浄槽が、洗浄塔である前記のＰＡＳの製造方法。
（７）酸性化合物が、塩酸または酢酸である前記のＰＡＳの製造方法。
（８）洗浄工程を複数回繰り返して実施する前記のＰＡＳの製造方法。
（９）ポリマーのスラリーが、少なくとも一部に洗浄槽外で調製されたものを含有する前記のＰＡＳの製造方法。【００２６】
（１０）重合工程が、有機アミド溶媒中で、アルカリ金属硫化物及びアルカリ金属水硫化物からなる群より選ばれる少なくとも一種の硫黄源とジハロ芳香族化合物とを、相分離剤の存在下に、１７０〜２９０℃の温度で重合反応させるものである前記のＰＡＳの製造方法。【００２７】
（１１）分離工程に先立って、相分離剤を添加する前記のＰＡＳの製造方法。
（１２）相分離剤が、水、有機カルボン酸金属塩、有機スルホン酸金属塩、アルカリ金属ハライド、アルカリ土類金属ハライド、芳香族カルボン酸のアルカリ土類金属塩、リン酸アルカリ金属塩、アルコール類、及びパラフィン系炭化水素類からなる群より選ばれる少なくとも一種である前記のＰＡＳの製造方法。
（１３）重合工程に先立って、有機アミド溶媒、アルカリ金属水硫化物を含有する硫黄源、及び該アルカリ金属水硫化物１モル当たり０．９５〜１．０５モルのアルカリ金属水酸化物を含有する混合物を加熱して反応させ、該混合物を含有する系内から水を含む留出物の少なくとも一部を系外に排出する脱水工程；並びに、脱水工程の後、系内に残存する混合物に、必要に応じてアルカリ金属水酸化物及び水を添加して、脱水時に生成した硫化水素に伴い生成するアルカリ金属水酸化物のモル数と脱水前に添加したアルカリ金属水酸化物のモル数と脱水後に添加するアルカリ金属水酸化物のモル数の総モル数が、仕込み硫黄源１モル当たり１．００〜１．０９モルとなり、かつ、水のモル数が仕込み硫黄源１モル当たり０．０２〜２．０モルとなるように調整する仕込み工程；を配置する前記のＰＡＳの製造方法。
（１４）更に以下の工程Ｖ；
工程Ｖ：洗浄槽から排出される洗浄排液を、フィルターが装填されたＰＡＳ粒子再分離手段に供給して、ＰＡＳ粒子を捕捉し、次いで、フィルターから、ＰＡＳ粒子を再分離し排出する、ＰＡＳ粒子の再分離工程
を含む前記のＰＡＳの製造方法。
（１５）再分離工程を複数回繰り返して実施する前記のＰＡＳの製造方法。【００２８】
また、本発明によれば、洗浄槽内において、ＰＡＳのスラリーを、
水、有機溶媒、及び、水と有機溶媒との混合溶液からなる群より選ばれる少なくとも一種の洗浄液と接触させて洗浄する洗浄工程を含むＰＡＳの製造方法であって、洗浄工程において、洗浄槽内上部の洗浄液面に浮いているＰＡＳに水性媒体を散布することを特徴とする前記ＰＡＳの製造方法が提供される。【００２９】
さらに、本発明によれば、洗浄槽内において、ポリマーのスラリーを、水、有機溶媒、及び、水と有機溶媒との混合溶液からなる群より選ばれる少なくとも一種の洗浄液と接触させる洗浄装置が配設されたＰＡＳの製造装置であって、該洗浄装置が、洗浄槽内上部の洗浄液面に浮いているＰＡＳに水性媒体を散布する水性媒体の散布手段を備えることを特徴とする前記ＰＡＳの製造装置が提供される。【００３０】
また、本発明によれば、その実施の態様として、以下（Ａ）〜（Ｊ）のＰＡＳの製造装置が提供される。【００３１】
（Ａ）洗浄装置が、頂部、本体部及び底部からなり、頂部にスラリー供給口及び洗浄排液排出口を有し、かつ、底部にポリマー排出口及び洗浄液供給口を有する洗浄槽を備え、洗浄槽内において、ポリマーのスラリーを上方から下方に進行させ、かつ、水、有機溶媒、及び、水と有機溶媒との混合溶液からなる群より選ばれる少なくとも一種の洗浄液を下方から上方に進行させて該スラリーと連続的に向流接触させる向流洗浄装置を備え、向流洗浄装置が、頂部に接続された水性媒体の散布手段を備える前記のＰＡＳの製造装置。
（Ｂ）洗浄装置が、頂部、本体部及び底部からなり、頂部にスラリー供給口及び洗浄排液排出口を有し、かつ、底部にポリマー排出口及び水性洗浄液供給口を有する洗浄槽を備え、洗浄槽内において、酸性化合物を含有するポリマーのスラリーを上方から下方に進行させ、かつ、水性洗浄液を下方から上方に進行させて該スラリーと連続的に向流接触させる向流接触酸処理装置を備え、向流洗浄装置または向流接触酸処理装置の一方または両方が、頂部に接続された水性媒体の散布手段を備える前記のＰＡＳの製造装置。【００３２】
（Ｃ）水性媒体の散布手段が、ノズル装置である前記のＰＡＳの製造装置。
（Ｄ）ノズル装置が、複数のノズルを備える前記のＰＡＳの製造装置。
（Ｅ）ノズル装置が、ノズルの旋回装置を有する前記のＰＡＳの製造装置。
（Ｆ）洗浄槽が、洗浄塔である前記のＰＡＳの製造装置。
（Ｇ）向流接触酸処理装置が、スラリー供給口に接続して、酸性化合物を含有するスラリーを調製するリスラリー槽を更に備える前記のＰＡＳの製造装置。
（Ｈ）向流接触酸処理装置が、前記洗浄槽に、酸性化合物供給口を更に有するものである前記のＰＡＳの製造装置。
（Ｉ）ポリマーのスラリーが、少なくとも一部に洗浄槽外で調製されたものを含有する前記のＰＡＳの製造装置。
（Ｊ）更に、洗浄槽から排出される洗浄排液が供給されて、ＰＡＳ粒子を捕捉するフィルターが装填されたＰＡＳ粒子捕捉手段、及び、フィルターから、ＰＡＳ粒子を再分離し排出する逆洗手段を有する、ＰＡＳ粒子の再分離装置が配設された前記のＰＡＳの製造装置。
【発明の効果】
【００３３】
本発明によれば、以下の工程Ｉ〜ＩＶ；
工程Ｉ：有機アミド溶媒中で、アルカリ金属硫化物及びアルカリ金属水硫化物からなる群より選ばれる少なくとも一種の硫黄源とジハロ芳香族化合物とを重合反応させてポリマーを生成する重合工程；工程ＩＩ：重合反応により生成したポリマーを含有する反応液からポリマーを分離して回収する分離工程；工程ＩＩＩ：洗浄槽内において、回収したポリマーのスラリーを、水、有機溶媒、及び、水と有機溶媒との混合溶液からなる群より選ばれる少なくとも一種の洗浄液と接触させて洗浄する洗浄工程；及び、工程ＩＶ：洗浄後のポリマーを回収する回収工程を含むＰＡＳの製造方法であって、工程ＩＩＩである洗浄工程において、洗浄槽内上部の洗浄液面に浮いているＰＡＳに水性媒体を散布することを特徴とする前記ＰＡＳの製造方法であることにより、重合工程、分離工程、洗浄工程及び回収工程を含むＰＡＳの製造方法における洗浄工程、例えば、向流洗浄工程、及び／または向流接触酸処理工程において、ＰＡＳポリマー粒子の表面にガスが付着することによって、該ポリマー粒子の一部が、洗浄槽内上部の洗浄液面に浮いた浮きポリマーとなり、該浮きポリマーが洗浄排液とともに洗浄槽外に溢出することを防止し、高品質なＰＡＳの安定的な生産及び製品収率の向上を図るとともに、環境負荷を低減することができるＰＡＳの製造方法を提供できるという効果が奏される。より具体的には、本発明のＰＡＳの製造方法によれば、従来、洗浄排液とともに洗浄槽外に溢出していた該浮きポリマーを、製品として回収する結果、製品バッチ間の品質バラツキがなく高品質なＰＡＳの安定的な生産及び製品収率の向上が可能となり、環境負荷を低減することができる効果を奏する。本発明のＰＡＳの製造方法の効果は、洗浄液の温度が低い冬季や、寒冷地において、特に顕著である。【００３４】
また、本発明によれば、洗浄槽内において、ポリマーのスラリーを、水、有機溶媒、及び、水と有機溶媒との混合溶液からなる群より選ばれる少なくとも一種の洗浄液と接触させる洗浄装置が配設されたＰＡＳの製造装置であって、該洗浄装置が、洗浄槽内上部の洗浄液面に浮いているＰＡＳに水性媒体を散布する水性媒体の散布手段を備えることを特徴とする前記ＰＡＳの製造装置であることにより、洗浄工程において、ポリマー粒子の表面にガスが付着することによって洗浄槽内上部の洗浄液面に浮いた状態となる浮きポリマーの生成と洗浄槽外への溢出を防止することにより、高品質のポリマーの安定的生産、ポリマー収率の向上及び環境負荷の低減に資するＰＡＳの製造装置を、従来のＰＡＳの製造装置に対する簡便な改良によって提供できるという効果が奏される。より具体的には、本発明のＰＡＳの製造装置によれば、浮きポリマーの生成と洗浄槽外への溢出を防止し、製品バッチ間の品質バラツキがなく高品質なＰＡＳの安定的な生産及び製品収率の向上を可能とし、環境負荷を低減することができる効果を奏する。本発明のＰＡＳの製造装置の効果は、洗浄液の温度が低い冬季や、寒冷地において、特に顕著である。【００３５】
その結果、本発明の製造方法により得られたＰＡＳは、押出成形、射出成形、圧縮成形などの一般的溶融加工法の適用に適したものであり、電子部品の封止剤や被覆剤をはじめ、電気・電子機器、自動車機器等の広範な分野において好適に利用することができる。
【図面の簡単な説明】
【００３６】
【図１】本発明のＰＡＳの製造装置に配設された向流洗浄装置の具体例の概略図である。
【発明を実施するための形態】
【００３７】
１．重合反応成分
〔１〕硫黄源
本発明では、硫黄源としてアルカリ金属硫化物及びアルカリ金属水硫化物からなる群より選ばれる少なくとも一種の硫黄源を使用する。アルカリ金属硫化物としては、硫化リチウム、硫化ナトリウム、硫化カリウム、硫化ルビジウム、硫化セシウム、及びこれらの２種以上の混合物などを挙げることができる。アルカリ金属水硫化物としては、水硫化リチウム、水硫化ナトリウム、水硫化カリウム、水硫化ルビジウム、水硫化セシウム、及びこれらの２種以上の混合物などを挙げることができる。
【００３８】
アルカリ金属硫化物は、無水物、水和物、水溶液のいずれを用いてもよい。これらの中でも、工業的に安価に入手できる点で、硫化ナトリウム及び硫化リチウムが好ましい。アルカリ金属硫化物は、水溶液などの水性混合物（すなわち、流動性のある水との混合物）として用いることが、処理操作や計量などの観点から好ましい。
【００３９】
アルカリ金属水硫化物は、無水物、水和物、水溶液のいずれを用いてもよい。これらの中でも、工業的に安価に入手できる点で、水硫化ナトリウム及び水硫化リチウムが好ましい。アルカリ金属水硫化物は、水溶液または水性混合物（すなわち、流動性のある水との混合物）として用いることが、処理操作や計量などの観点から好ましい。
【００４０】
本発明で使用するアルカリ金属硫化物の中には、少量のアルカリ金属水硫化物が含有されていてもよい。この場合、アルカリ金属硫化物とアルカリ金属水硫化物との総モル量が、重合反応に供される硫黄源、すなわち「仕込み硫黄源」になる。
【００４１】
本発明で使用するアルカリ金属水硫化物の中には、少量のアルカリ金属硫化物が含有されていてもよい。この場合、アルカリ金属水硫化物とアルカリ金属硫化物との総モル量が、仕込み硫黄源になる。アルカリ金属硫化物とアルカリ金属水硫化物とを混合して用いる場合には、当然、両者が混在したものが仕込み硫黄源となる。
【００４２】
硫黄源がアルカリ金属水硫化物を含有するものである場合、アルカリ金属水酸化物を併用することが好ましい。アルカリ金属水酸化物としては、水酸化リチウム、水酸化ナトリウム、水酸化カリウム、水酸化ルビジウム、水酸化セシウム、及びこれらの２種以上の混合物が挙げられる。これらの中でも、工業的に安価に入手できる点で水酸化ナトリウム及び水酸化リチウムが好ましい。アルカリ金属水酸化物は、水溶液または水性混合物として用いることが好ましい。
【００４３】
本発明の製造方法において、脱水工程で脱水されるべき水分とは、水和水、水溶液の水媒体、及びアルカリ金属水硫化物とアルカリ金属水酸化物との反応などにより副生する水などである。
【００４４】
〔２〕ジハロ芳香族化合物
本発明で使用するジハロ芳香族化合物は、芳香環に直接結合した２個のハロゲン原子を有するジハロゲン化芳香族化合物である。ハロゲン原子とは、フッ素、塩素、臭素、及びヨウ素の各原子を指し、同一ジハロ芳香族化合物において、２つのハロゲン原子は、同じでも異なっていてもよい。これらのジハロ芳香族化合物は、それぞれ単独で、あるいは２種以上を組み合わせて用いることができる。ジハロ芳香族化合物の具体例としては、例えば、ｏ−ジハロベンゼン、ｍ−ジハロベンゼン、ｐ−ジハロベンゼン、ジハロトルエン、ジハロナフタレン、メトキシ−ジハロベンゼン、ジハロビフェニル、ジハロ安息香酸、ジハロジフェニルエーテル、ジハロジフェニルスルホン、ジハロジフェニルスルホキシド、ジハロジフェニルケトン等が挙げられる。これらの中でも、ｐ−ジハロベンゼン、ｍ−ジハロベンゼン、及びこれら両者の混合物が好ましく、ｐ−ジハロベンゼンがより好ましく、ｐ−ジクロロベンゼンが、特に好ましく用いられる。
【００４５】
重合反応で使用するジハロ芳香族化合物の仕込み量は、重合工程での重合反応開始時、すなわち、必要により配置する脱水工程後の仕込み工程において存在する硫黄源（以下、「仕込み硫黄源」という。ここでは、アルカリ金属硫化物及び／またはアルカリ金属水硫化物である。）１モルに対し、通常０．９０〜１．５０モル、好ましくは１．００〜１．１０モル、より好ましくは１．００〜１．０９モル、特に好ましくは１．００モル超過１．０９モル以下である。多くの場合、該ジハロ芳香族化合物の仕込み量が１．０１〜１．０９モルの範囲内で、良好な結果を得ることができる。硫黄源に対するジハロ芳香族化合物の仕込みモル比が大きくなりすぎると、高分子量ポリマーを生成させることが困難になる。他方、硫黄源に対するジハロ芳香族化合物の仕込みモル比が小さくなりすぎると、分解反応が生じ易くなり、安定的な重合反応の実施が困難となる。
【００４６】
〔３〕分岐・架橋剤及び分子量調節剤
生成ＰＡＳに分岐または架橋構造を導入するために、３個以上のハロゲン原子が結合したポリハロ化合物（必ずしも芳香族化合物でなくてもよい）、活性水素含有ハロゲン化芳香族化合物、ハロゲン化芳香族ニトロ化合物等を併用することができる。分岐・架橋剤としてのポリハロ化合物として、好ましくはトリクロロベンゼン等のトリハロベンゼンが挙げられる。また、生成ＰＡＳ樹脂に特定構造の末端を形成したり、あるいは重合反応や分子量を調節したりするために、モノハロ化合物を併用することができる。モノハロ化合物は、モノハロ芳香族化合物だけではなく、モノハロ脂肪族化合物も使用することができる。
【００４７】
〔４〕有機アミド溶媒
本発明では、脱水反応及び重合反応の溶媒として、非プロトン性極性有機溶媒である有機アミド溶媒を用いる。有機アミド溶媒は、高温でアルカリに対して安定なものが好ましい。有機アミド溶媒の具体例としては、Ｎ，Ｎ−ジメチルホルムアミド、Ｎ，Ｎ−ジメチルアセトアミド等のアミド化合物；Ｎ−メチル−ε−カプロラクタム等のＮ−アルキルカプロラクタム化合物；Ｎ−メチル−２−ピロリドン、Ｎ−シクロヘキシル−２−ピロリドン等のＮ−アルキルピロリドン化合物またはＮ−シクロアルキルピロリドン化合物；１，３−ジアルキル−２−イミダゾリジノン等のＮ，Ｎ−ジアルキルイミダゾリジノン化合物；テトラメチル尿素等のテトラアルキル尿素化合物；ヘキサメチルリン酸トリアミド等のヘキサアルキルリン酸トリアミド化合物等が挙げられる。これらの有機アミド溶媒は、それぞれ単独で用いてもよいし、２種類以上を組み合わせて用いてもよい。
【００４８】
これらの有機アミド溶媒の中でも、Ｎ−アルキルピロリドン化合物、Ｎ−シクロアルキルピロリドン化合物、Ｎ−アルキルカプロラクタム化合物、及びＮ，Ｎ−ジアルキルイミダゾリジノン化合物が好ましく、特に、Ｎ−メチル−２−ピロリドン（ＮＭＰ）、Ｎ−メチル−ε−カプロラクタム、及び１，３−ジアルキル−２−イミダゾリジノンが好ましく用いられる。本発明の重合反応に用いられる有機アミド溶媒の使用量は、硫黄源１モル当たり、通常０．１〜１０ｋｇの範囲である。
【００４９】
〔５〕重合助剤
本発明では、重合反応を促進させるために、必要に応じて、各種重合助剤を用いることができる。重合助剤の具体例としては、一般にＰＡＳの重合助剤として公知の水、有機カルボン酸金属塩、有機スルホン酸金属塩、ハロゲン化リチウムなどのアルカリ金属ハライド、アルカリ土類金属ハライド、芳香族カルボン酸のアルカリ土類金属塩、リン酸アルカリ金属塩、アルコール類、パラフィン系炭化水素類、及びこれらの２種以上の混合物などが挙げられる。有機カルボン酸金属塩としては、アルカリ金属カルボン酸塩が好ましい。アルカリ金属カルボン酸塩としては、例えば、酢酸リチウム、酢酸ナトリウム、酢酸カリウム、プロピオン酸ナトリウム、吉草酸リチウム、安息香酸リチウム、安息香酸ナトリウム、フェニル酢酸ナトリウム、ｐ−トルイル酸カリウム、及びこれらの２種以上の混合物を挙げることができる。アルカリ金属カルボン酸塩としては、安価で入手しやすいことから、酢酸ナトリウムが特に好ましい。重合助剤の使用量は、化合物の種類により異なるが、仕込み硫黄源１モルに対し、通常０．０１〜１０モル、好ましくは０．１〜２モル、より好ましくは０．２〜１．８モル、特に好ましくは０．３〜１．７モルの範囲内である。重合助剤が、有機カルボン酸金属塩、有機スルホン酸塩、及びアルカリ金属ハライドである場合には、その使用量の上限は、仕込み硫黄源１モルに対し、好ましくは１モル以下、より好ましくは０．８モル以下であることが望ましい。
【００５０】
〔６〕相分離剤
本発明では、重合反応を促進させ、高重合度のＰＡＳを短時間で得るために、各種相分離剤を用いることが好ましい。相分離剤とは、それ自身でまたは少量の水の共存下に、有機アミド溶媒に溶解し、ＰＡＳの有機アミド溶媒に対する溶解性を低下させる作用を有する化合物である。相分離剤自体は、ＰＡＳの溶媒ではない化合物である。
【００５１】
また、本発明では、分離工程に先だって、すなわち重合工程の末期、重合工程の終了直後、または、重合工程の終了後に、相分離剤を添加して、粒状のＰＡＳを形成させ、分離工程において、該粒状のＰＡＳ粒子を分離してもよい。
【００５２】
相分離剤としては、一般にＰＡＳの技術分野において、相分離剤として機能することが知られている化合物を用いることができる。相分離剤には、前記の重合助剤として使用される化合物も含まれるが、ここでは、相分離剤とは、相分離重合工程で相分離剤として機能し得る量比で用いられる化合物を意味する。相分離剤の具体例としては、水、有機カルボン酸金属塩、有機スルホン酸金属塩、ハロゲン化リチウムなどのアルカリ金属ハライド、アルカリ土類金属ハライド、芳香族カルボン酸のアルカリ土類金属塩、リン酸アルカリ金属塩、アルコール類、パラフィン系炭化水素類からなる群より選ばれる少なくとも一種であるものなどが挙げられる。有機カルボン酸金属塩としては、例えば、酢酸リチウム、酢酸ナトリウム、酢酸カリウム、プロピオン酸ナトリウム、吉草酸リチウム、安息香酸リチウム、安息香酸ナトリウム、フェニル酢酸ナトリウム、ｐ−トルイル酸カリウムなどのアルカリ金属カルボン酸塩が好ましい。これらの相分離剤は、それぞれ単独で、あるいは２種以上を組み合わせて使用することができる。これらの相分離剤の中でも、コストが安価で、後処理が容易な水、酢酸ナトリウム、または水と酢酸ナトリウムとの組み合わせが、特に好ましい。
【００５３】
相分離剤の使用量は、用いる化合物の種類により異なるが、仕込み硫黄源１モルに対し、通常０．０１〜１０モル、好ましくは０．０１〜９．５モル、より好ましくは０．０２〜９モルの範囲内である。相分離剤が、仕込み硫黄源１モルに対して、０．０１モル未満または１０モル超過であると、相分離状態を十分起こすことができず、高重合度のＰＡＳが得られない。
【００５４】
本発明の製造方法が、相分離剤を添加し、相分離剤の存在下で行う重合工程を含む場合、相分離剤として、水を、仕込み硫黄源１モルに対し、２．０モル超過１０モル以下、好ましくは２．２〜７モル、より好ましくは２．５〜５モルの割合で重合反応系内に存在させることが好ましい。有機カルボン酸金属塩などの水以外の他の相分離剤は、仕込み硫黄源１モルに対し、好ましくは０．０１〜３モル、より好ましくは０．０２〜２モル、特に好ましくは０．０３〜１モルの範囲内で使用する。
【００５５】
相分離剤として水を使用する場合でも、相分離重合を効率的に行う観点から、水以外の他の相分離剤を重合助剤として併用することができる。相分離重合工程において、水と他の相分離剤とを併用する場合、その合計量は、相分離を起こすことができる量であればよい。相分離重合工程において、仕込み硫黄源１モルに対し、水を２．０モル超過１０モル以下、好ましくは２．２〜７モル、より好ましくは２．５〜５モルの割合で重合反応系内に存在させるとともに、他の相分離剤を、好ましくは０．０１〜３モル、より好ましくは０．０２〜２モル、特に好ましくは０．０３〜１モルの範囲内で併用することができる。水と他の相分離剤とを併用する場合、少量の相分離剤で相分離重合を実施するために、仕込み硫黄源１モルに対して、水を０．５〜１０モル、好ましくは０．６〜７モル、特に好ましくは０．８〜５モルの範囲内で使用するとともに、有機カルボン酸金属塩などの他の相分離剤、更に好ましくは有機カルボン酸金属塩、特に好ましくは酢酸ナトリウム等のアルカリ金属カルボン酸塩を０．００１〜０．７モル、好ましくは０．０２〜０．６モル、特に好ましくは０．０５〜０．５モルの範囲内で併用してもよい。
【００５６】
相分離剤は、少なくとも一部は、重合反応材料の仕込み時から共存していてもかまわないが、重合反応の途中で相分離剤を添加して、相分離を形成するのに十分な量に調整することが望ましい。
【００５７】
２．重合反応工程
〔１〕脱水工程
重合工程の前工程として、脱水工程を配置して反応系内の水分量を調節することが好ましい。脱水工程は、好ましくは不活性ガス雰囲気下で、有機アミド溶媒とアルカリ金属硫化物とを含む混合物を加熱して反応させ、蒸留により水を系外へ排出する方法により実施する。硫黄源としてアルカリ金属水硫化物を用いる場合には、アルカリ金属水硫化物とアルカリ金属水酸化物とを含む混合物を加熱して反応させ、蒸留により水を系外へ排出する方法により実施する。
【００５８】
脱水工程では、水和水（結晶水）や水媒体、副生水などからなる水分を必要量の範囲内になるまで脱水する。脱水工程では、重合反応系の共存水分量が、仕込み硫黄源１モルに対して、通常０．０２〜２．０モル、好ましくは０．０５〜１．８モル、より好ましくは０．５〜１．６モルになるまで脱水する。先に述べたように、脱水工程後の硫黄源を「仕込み硫黄源」と呼ぶ。脱水工程で水分量が少なくなり過ぎた場合は、重合工程の前に水を添加して所望の水分量に調節してもよい。
【００５９】
硫黄源としてアルカリ金属水硫化物を用いる場合、脱水工程において、有機アミド溶媒、アルカリ金属水硫化物、及び該アルカリ金属水硫化物１モル当たり０．９５〜１．０５モルのアルカリ金属水酸化物を含有する混合物を加熱して、反応させ、該混合物を含有する系内から水を含む留出物の少なくとも一部を系外に排出することが好ましい。
【００６０】
脱水工程でのアルカリ金属水硫化物１モル当たりのアルカリ金属水酸化物のモル比が小さすぎると、脱水工程で揮散する硫黄成分（硫化水素）の量が多くなりすぎて、硫黄源量の低下による生産性の低下を招いたり、脱水後に残存する仕込み硫黄源に多硫化成分が増加することによる異常反応、生成ＰＡＳの品質低下が起こり易くなる。アルカリ金属水硫化物１モル当たりのアルカリ金属水酸化物のモル比が大きすぎると、有機アミド溶媒の変質が増大したり、重合反応を安定して実施することが困難になったり、生成ＰＡＳの収率や品質が低下することがある。脱水工程でのアルカリ金属水硫化物１モル当たりのアルカリ金属水酸化物の好ましいモル比は、０．９７〜１．０４、より好ましくは０．９８〜１．０３である。
【００６１】
アルカリ金属水硫化物には、多くの場合、少量のアルカリ金属硫化物が含まれており、硫黄源の量は、アルカリ金属水硫化物とアルカリ金属硫化物との合計量になる。また、少量のアルカリ金属硫化物が混入していても、本発明では、アルカリ金属水硫化物の含有量（分析値）を基準に、アルカリ金属水酸化物とのモル比を算出し、そのモル比を調整する。
【００６２】
脱水工程での各原料の反応槽への投入は、一般的には、常温（５〜３５℃）から３００℃、好ましくは常温から２００℃の温度範囲内で行われる。原料の投入順序は、任意に設定することができ、さらには、脱水操作途中で各原料を追加投入してもかまわない。脱水工程に使用される溶媒としては、有機アミド溶媒を用いる。この溶媒は、重合工程に使用される有機アミド溶媒と同一であることが好ましく、ＮＭＰが特に好ましい。有機アミド溶媒の使用量は、反応槽に投入する硫黄源１モル当たり、通常０．１〜１０ｋｇ程度である。
【００６３】
脱水操作は、反応槽内へ原料を投入後の混合物を、通常、３００℃以下、好ましくは１００〜２５０℃の温度範囲で、通常、１５分間から２４時間、好ましくは３０分間〜１０時間、加熱して行われる。加熱方法は、一定温度を保持する方法、段階的または連続的な昇温方法、あるいは両者を組み合わせた方法がある。脱水工程は、バッチ式、連続式、または両方式の組み合わせ方式などにより行われる。
【００６４】
脱水工程を行う装置は、後続する重合工程に用いられる反応槽（反応缶）と同じであっても、あるいは異なるものであってもよい。また、装置の材質は、チタンのような耐食性材料が好ましい。脱水工程では、通常、有機アミド溶媒の一部が水と同伴して反応槽外に排出される。その際、硫化水素は、ガスとして系外に排出される。
【００６５】
〔２〕仕込み工程
本発明では、脱水工程後、系内に残存する混合物に、必要に応じてアルカリ金属水酸化物及び水を添加することができる。特に、硫黄源としてアルカリ金属水硫化物を用いる場合には、脱水時に生成した硫化水素に伴い生成するアルカリ金属水酸化物のモル数と脱水前に添加したアルカリ金属水酸化物のモル数と脱水後に添加するアルカリ金属水酸化物のモル数の総モル数が、脱水工程後に系内に存在する硫黄源、すなわち仕込み硫黄源１モル当たり１．００〜１．０９モル、より好ましくは１．００超過１．０９モル以下、更に好ましくは１．００１〜１．０８５モルとなり、かつ、水のモル数が仕込み硫黄源１モル当たり０．０２〜２．０モル、好ましくは０．０５〜１．８モル、より好ましくは０．５〜１．６モルとなるように調整することが望ましい。仕込み硫黄源の量は、〔仕込み硫黄源〕＝〔総仕込み硫黄モル〕−〔脱水後の揮散硫黄モル〕の式により算出される。
【００６６】
脱水工程で硫化水素が揮散すると、平衡反応により、アルカリ金属水酸化物が生成し、系内に残存することになる。したがって、揮散する硫化水素量を正確に把握して、仕込み工程でのアルカリ金属水酸化物の硫黄源に対するモル比を決定する必要がある。
【００６７】
仕込み硫黄源１モル当たりのアルカリ金属水酸化物のモル比が大きすぎると、有機アミド溶媒の変質を増大させたり、重合時の異常反応や分解反応を引き起こしやすい。また、生成ＰＡＳの収率の低下や品質の低下を引き起こすことが多くなる。仕込み硫黄源１モル当たりのアルカリ金属水酸化物のモル比は、好ましくは１．００５〜１．０８５モル、より好ましくは１．０１〜１．０８モル、特に好ましくは１．０１５〜１．０７５モルである。アルカリ金属水酸化物が少過剰の状態で重合反応を行うことが、重合反応を安定的に実施し、高品質のＰＡＳを得る上で好ましい。
【００６８】
本発明では、脱水工程で使用する硫黄源と区別するために、仕込み工程での硫黄源を「仕込み硫黄源」と呼んでいる。その理由は、脱水工程で反応槽内に投入する硫黄源の量は、脱水工程で変動するからである。仕込み硫黄源は、重合工程でのジハロ芳香族化合物との反応により消費されるが、仕込み硫黄源のモル量は、仕込み工程でのモル量を基準とする。
【００６９】
〔３〕重合工程（工程Ｉ）
重合工程は、脱水工程終了後の混合物にジハロ芳香族化合物を仕込み、有機アミド溶媒中で硫黄源とジハロ芳香族化合物を加熱することにより行われる。脱水工程で用いた反応槽とは異なる重合槽を使用する場合には、重合槽に脱水工程後の混合物とジハロ芳香族化合物を投入する。脱水工程後、重合工程前には、必要に応じて、有機アミド溶媒量や共存水分量などの調整を行ってもよい。また、重合工程前または重合工程中に、重合助剤その他の添加物を混合してもよい。
【００７０】
脱水工程終了後に得られた混合物とジハロ芳香族化合物との混合は、通常、１００〜３５０℃、好ましくは１２０〜３３０℃の温度範囲内で行われる。重合槽に各成分を投入する場合、投入順序は、特に制限なく、両成分を部分的に少量ずつ、あるいは一時に投入することにより行われる。
【００７１】
重合工程では、一般的には、仕込み混合物を、１７０〜２９０℃、好ましくは１８０〜２８０℃、より好ましくは１９０〜２７５℃の温度に加熱して、重合反応を開始させ、重合を進行させる。加熱方法は、一定温度を保持する方法、段階的または連続的な昇温方法、または両方法の組み合わせが用いられる。重合反応時間は、一般に１０分間〜７２時間の範囲であり、望ましくは３０分間〜４８時間である。重合反応は、前段重合工程と後段重合工程の２段階工程で行うことが好ましく、その場合の重合時間は前段重合工程と後段重合工程との合計時間である。
【００７２】
重合工程に使用される有機アミド溶媒は、重合工程中に存在する仕込み硫黄源１モル当たり、通常、０．１〜１０ｋｇ、好ましくは０．１５〜５ｋｇである。この範囲であれば、重合反応途中でその量を変化させてもかまわない。重合反応開始時の共存水分量は、仕込み硫黄源１モルに対して、通常０．０２〜２．０モル、好ましくは０．０５〜１．８モル、より好ましくは０．５〜１．６モルの範囲内とすることが望ましい。重合反応の途中で共存水分量を増加させることが好ましい。
【００７３】
本発明のＰＡＳの製造方法では、重合工程において、有機アミド溶媒中で、アルカリ金属硫化物及びアルカリ金属水硫化物からなる群より選ばれる少なくとも一種の硫黄源とジハロ芳香族化合物とを、相分離剤の存在下に、１７０〜２９０℃の温度で重合反応させることが好ましい。相分離剤としては、先に述べた化合物等が好ましく用いられる。
【００７４】
本発明のＰＡＳの製造方法では、重合工程において、有機アミド溶媒中で、アルカリ金属硫化物及びアルカリ金属水硫化物からなる群より選ばれる少なくとも一種の硫黄源とジハロ芳香族化合物とを、１７０〜２７０℃の温度で重合反応させ、ジハロ芳香族化合物の転化率が３０％以上となった時点で、重合反応混合物中に、相分離剤を添加し、次いで、重合反応混合物を昇温し、２４５〜２９０℃の温度で相分離剤の存在下で重合反応を継続させることが、より好ましい。
【００７５】
本発明の製造方法では、重合工程において、有機アミド溶媒中で、アルカリ金属硫化物及びアルカリ金属水硫化物からなる群より選ばれる少なくとも一種の硫黄源とジハロ芳香族化合物とを重合反応させて、該ジハロ芳香族化合物の転化率が８０〜９９％のポリマーを生成させる前段重合工程；並びに、相分離剤の存在下、重合反応系内に生成ポリマー濃厚相と生成ポリマー希薄相とが混在する相分離状態で重合反応を継続させる後段重合工程；を含む少なくとも２段階の重合工程により重合反応を行うことが好ましい。
【００７６】
本発明の製造方法では、重合工程において、有機アミド溶媒中で、アルカリ金属硫化物及びアルカリ金属水硫化物からなる群より選ばれる少なくとも一種の硫黄源とジハロ芳香族化合物とを、仕込み硫黄源１モル当たり０．０２〜２．０モルの水が存在する状態で、１７０〜２７０℃の温度で重合反応させて、該ジハロ芳香族化合物の転化率が８０〜９９％のポリマーを生成させる前段重合工程；並びに、仕込み硫黄源１モル当たり２．０モル超過１０モル以下の水が存在する状態となるように重合反応系内の水量を調整し、２４５〜２９０℃の温度で、重合反応系内に生成ポリマー濃厚相と生成ポリマー希薄相とが混在する相分離状態で重合反応を継続させる後段重合工程；を含む少なくとも２段階の重合工程により重合反応を行うことがより好ましい。
【００７７】
前段重合工程とは、先に述べたとおり、重合反応開始後、ジハロ芳香族化合物の転化率が８０〜９９％、好ましくは８５〜９８％、より好ましくは９０〜９７％に達した段階であって、前段重合工程において、重合温度を高くしすぎると、副反応や分解反応が生じやすくなる。
【００７８】
ジハロ芳香族化合物の転化率は、以下の式により算出した値である。ジハロ芳香族化合物（「ＤＨＡ」と略記する。）を硫黄源よりモル比で過剰に添加した場合は、下記式
転化率＝〔〔ＤＨＡ仕込み量（モル）−ＤＨＡ残存量（モル）〕／〔ＤＨＡ仕込み量（モル）−ＤＨＡ過剰量（モル）〕〕×１００
によって転化率を算出する。それ以外の場合には、下記式
転化率＝〔〔ＤＨＡ仕込み量（モル）−ＤＨＡ残存量（モル）〕／〔ＤＨＡ仕込み量（モル）〕〕×１００
によって転化率を算出する。
【００７９】
前段重合工程における反応系の共存水量は、仕込み硫黄源１モル当たり、通常０．０２〜２．０モル、好ましくは０．０５〜１．８モル、より好ましくは０．５〜１．６モル、特に好ましくは０．８〜１．５モルの範囲である。前段重合工程での共存水量は、少なくてもよいが、過度に少なすぎると、生成ＰＡＳの分解等の望ましくない反応が起こり易くなることがある。共存水分量が２．０モルを超過すると、重合速度が著しく小さくなったり、有機アミド溶媒や生成ＰＡＳの分解が生じ易くなるので、いずれも好ましくない。重合は、１７０〜２７０℃、好ましくは１８０〜２６５℃の温度範囲内で行なわれる。重合温度が低すぎると、重合速度が遅くなり過ぎ、逆に、２７０℃を越える高温になると、生成ＰＡＳと有機アミド溶媒が分解を起こし易く、生成するＰＡＳの重合度が極めて低くなる。
【００８０】
前段重合工程において、温度３１０℃、剪断速度１，２１６ｓｅｃ−１で測定した溶融粘度が、通常０．５〜３０Ｐａ・ｓのポリマー（プレポリマー）を生成させることが望ましい。
【００８１】
本発明における後段重合工程は、前段重合工程で生成したポリマー（「プレポリマー」と呼ぶことがある。）の単なる分別・造粒の工程ではなく、該ポリマーの重合度の上昇を起こさせるためのものである。
【００８２】
後段重合工程では、重合反応系に相分離剤（重合助剤）を存在させて、生成ポリマー濃厚相と生成ポリマー希薄相とが混在する相分離状態で重合反応を継続することが好ましい。
【００８３】
後段重合工程では、相分離剤としては、水を使用することが特に好ましく、水を単独で使用する製造方法では、仕込み硫黄源１モルに対して、２．０モル超過１０モル以下、好ましくは、２．０モル超過９モル以下、より好ましくは２．１〜８モル、特に好ましくは２．２〜７モルの水が存在する状態となるように反応系内の水の量を調整することが好ましい。後段重合工程において、反応系中の共存水分量が仕込み硫黄源１モル当り２．０モル以下または１０モル超過になると、生成ＰＡＳの重合度が低下することがある。特に、共存水分量が２．２〜７モルの範囲で後段重合を行なうと、高重合度のＰＡＳが得られやすいので好ましい。
【００８４】
本発明のより好ましい製造方法においては、少量の相分離剤で重合を実施するために、後段重合工程において、相分離剤として、水と水以外の他の相分離剤を併用することができる。この態様においては、反応系中の水の量を、仕込み硫黄源１モル当り２．０モル超過１０モル以下、好ましくは、２．０モル超過９モル以下、より好ましくは２．１〜８モル、特に好ましくは２．２〜７モルの範囲内に調整するとともに、水以外の他の相分離剤を、仕込み硫黄源１モル当り０．０１〜３モル、好ましくは０．０２〜２モル、より好ましくは０．０３〜１モルの範囲内で存在させる。後段重合工程で使用する、水以外の他の相分離剤としては、酢酸ナトリウム等の有機カルボン酸金属塩、有機スルホン酸金属塩、ハロゲン化リチウムなどのアルカリ金属ハライド、アルカリ土類金属ハライド、芳香族カルボン酸のアルカリ土類金属塩、リン酸アルカリ金属塩、アルコール類、またはパラフィン系炭化水素類から選ぶことができる。
【００８５】
後段重合工程での重合温度は、２４５〜２９０℃の範囲であり、重合温度が２４５℃未満では、高重合度のＰＡＳが得られにくく、２９０℃を越えると、生成ＰＡＳや有機アミド溶媒が分解するおそれがある。特に、２５０〜２７０℃の温度範囲が高重合度のＰＡＳが得られやすいので好ましい。
【００８６】
生成ポリマー中の副生アルカリ金属塩（例えば、ＮａＣｌ）や不純物の含有量を低下させたり、ポリマーを粒状で回収する目的で、重合反応後期あるいは終了時に水を添加し、水分を増加させることができる。重合反応方式は、バッチ式、連続式、あるいは両方式の組み合わせでもよい。バッチ式重合では、重合サイクル時間を短縮する目的のために、所望により２つ以上の反応槽を用いる方式を用いることができる。
【００８７】
３．分離工程（工程ＩＩ）
本発明の製造方法において、重合反応により生成したＰＡＳポリマーの分離回収処理は、通常の重合反応後の生成ＰＡＳポリマーの分離工程と同様の方法により行うことができる。分離工程としては、重合反応終了後、生成ＰＡＳポリマーを含む反応液である生成物スラリーを冷却した後、必要により水などで生成物スラリーを希釈してから、ろ別することにより、生成ＰＡＳを分離して回収することができる。
【００８８】
また、相分離重合工程を含むＰＡＳの製造方法は、粒状ＰＡＳを生成させることができるため、スクリーンを用いて篩分けする方法により粒状ＰＡＳを反応液から分離することで、副生物やオリゴマーなどから容易に分離することができるので好ましい。室温程度まで冷却することなく、生成物スラリーから高温状態でＰＡＳポリマーを篩分けすることもできる。
【００８９】
さらに、分離工程に先だって、すなわち重合工程の末期、重合工程の終了直後、または、重合工程の終了後に、相分離剤を添加して、粒状のＰＡＳを形成させ、分離工程において、該粒状のＰＡＳ粒子を分離することもできる。その際、重合工程は、相分離剤の存在下で行ってもよいし、相分離剤の不存在下で行ってもよい。相分離剤の添加量は、既に述べたとおりでよい。
【００９０】
４．洗浄工程（工程ＩＩＩ）
分離工程により分離回収したＰＡＳに対して、副生アルカリ金属塩やオリゴマーをできるだけ少なくするために、水、有機溶媒、及び、水と有機溶媒との混合溶液からなる群より選ばれる少なくとも一種である洗浄液と接触させて洗浄する洗浄工程を行う。本発明は、洗浄工程において、洗浄槽内上部の洗浄液面に浮いているＰＡＳに水性媒体を散布することを特徴とする。
【００９１】
洗浄処理に使用する有機溶媒としては、重合溶媒と同じ有機アミド溶媒や、ケトン類（例えば、アセトン）、アルコール類（例えば、メタノールまたはエタノール）等の有機溶媒で洗浄することが好ましく、これらの１種類を使用してもよいし、複数種類を混合して使用してもよい。オリゴマーや分解生成物などの不純物（低分子量成分）の除去効果に優れている点で、アセトンが好ましい。アセトンは、経済性や安全性の観点からも好ましい。複数種類の有機溶媒を混合して使用する場合は、有機溶媒におけるアセトンの割合が、５０質量％以上、好ましくは７０質量％以上である、アセトン含有の有機溶媒を使用するとよい。
【００９２】
洗浄処理に使用する水としては、イオン交換水などの脱イオン水、蒸留水、超純水などを使用することができる。
【００９３】
洗浄液としては、水とアセトンの混合溶液を使用することが、より好ましい。混合溶液としては、水の割合が、好ましくは１〜６０質量％、より好ましくは１〜３０質量％、特に好ましくは１〜２０質量％の混合液を用いることが、オリゴマーや分解生成物などの有機不純物の除去効率を高める上で好ましい。
【００９４】
洗浄液による洗浄処理は、１回に限らず、複数回実施することが好ましく、通常は２〜４回程度実施する。各洗浄回での洗浄液の使用量は、理論ＰＡＳポリマー（水や有機溶媒を乾燥などにより除去したＰＡＳポリマー量）に対して通常１〜１５倍容量、好ましくは２〜１０倍容量、より好ましくは３〜８倍容量である。洗浄時間は、通常１〜１２０分間、好ましくは３〜１００分間、より好ましくは５〜６０分間である。有機溶剤を用いる洗浄処理を行う場合は、該洗浄処理の後に、有機不純物の除去効率を高めるとともに、ＮａＣｌ等の無機塩を除去するために、更に、水による洗浄処理を１回または複数回実施することが好ましい。
【００９５】
洗浄処理は、一般に、常温（１０〜４０℃）の洗浄液を使用して行うが、洗浄液が液体状態である限り、それより低い温度または高い温度で行うこともできる。例えば、水の洗浄力を高めるために、洗浄液として高温水を用いることができる。
【００９６】
洗浄工程における洗浄方法としては、バッチ洗浄と連続洗浄とが知られている。バッチ洗浄は、回収したポリマーを、洗浄槽において、洗浄剤で撹拌洗浄する方法である。連続洗浄は、湿潤状態の重合体と、洗浄剤である有機溶媒または水とを、向流接触及び／または並流接触させる方法である。連続洗浄を繰り返してもよいし、連続洗浄に先立ってバッチ洗浄を行ってもよい。すなわち、本発明における洗浄工程としては、向流洗浄工程と、バッチ洗浄工程とを組み合わせて行ってもよいし、並流接触による連続洗浄工程とを組み合わせて行ってもよい。
【００９７】
〔１〕向流洗浄工程（工程ＩＩＩａ）
本発明における洗浄工程は、洗浄効率やエネルギー効率の観点から、少なくとも１つの洗浄工程が、洗浄槽内において、分離工程を経て回収したＰＡＳポリマーのスラリーを上方から下方に進行させ、かつ、洗浄液を下方から上方に進行させて該スラリーと連続的に向流接触させる向流洗浄工程であることが好ましく、向流洗浄工程において、洗浄槽内上部の洗浄液面に浮いているＰＡＳポリマーに水性媒体を散布することが好ましい。ＰＡＳの製造方法において、洗浄工程を複数回繰り返す場合は、すべての洗浄工程を、向流洗浄工程としてもよいし、一部の洗浄工程を向流洗浄工程としてもよい。また、後に説明するように、すべての向流洗浄工程において、洗浄槽内上部の洗浄液面に浮いているＰＡＳに水性媒体を散布してもよいし、一部の向流洗浄工程において、洗浄槽内上部の洗浄液面に浮いているＰＡＳに水性媒体を散布してもよい。好ましくは、すべての向流洗浄工程において、洗浄槽内上部の洗浄液面に浮いているＰＡＳに水性媒体を散布する。ＰＡＳの製品収率の向上や環境負荷の低減等の観点から、最終段階で実施する洗浄工程において、洗浄槽内上部の洗浄液面に浮いているＰＡＳに水性媒体を散布する向流洗浄工程を採用すると好適である。
【００９８】
本発明における洗浄工程が向流洗浄工程を含む場合、向流洗浄工程は、洗浄槽と水性媒体の散布手段とを備える向流洗浄装置を用いて実施することが好ましい。以下、向流洗浄工程において、洗浄槽内上部の洗浄液面に浮いているＰＡＳに水性媒体を散布する場合を例にとって、洗浄槽内上部の洗浄液面に浮いているＰＡＳに水性媒体を散布する水性媒体の散布手段を備える洗浄装置について、更に詳細に説明する。
【００９９】
向流洗浄工程で用いる洗浄槽としては、ＰＡＳポリマーを含有するスラリーが、重力の作用により上方から下方に進行することができるものであれば、限定されない。スラリーと洗浄液の移動を円滑に行い、向流洗浄を効率的に進めるために、鉛直方向に立設された略円筒状の形状を有する洗浄槽、すなわち洗浄塔、または傾斜して立設された洗浄槽を使用することができる。液面にノズル等から水性媒体を散布することにより、浮きポリマーを沈める効果を十分に発揮させるために、鉛直方向に立設される洗浄塔を使用することが好ましい。洗浄槽または洗浄塔の大きさは、所望の処理量により適宜選択することができる。後述の具体例においては、内径が、通常５〜５０ｃｍ程度、好ましくは１０〜４０ｃｍ、より好ましくは１５〜３５ｃｍであり、長さ（洗浄塔の場合は、高さ）が、通常５０〜３００ｃｍ程度、好ましくは８０〜２５０ｃｍ、より好ましくは１００〜２００ｃｍである装置を用いている。処理量、すなわち、ＰＡＳ粒子を含有するスラリーと洗浄液の時間当たり供給量に比例して、洗浄槽または洗浄塔の大きさを変更することができる。
【０１００】
スラリーと洗浄液との向流接触を十分行うものとするために、洗浄槽の内部には、スタティックミキサー、撹拌翼、または搬送スクリューなどを設けることが好ましく、これらの大きさ及び数は、所望の処理量により適宜選択することができる。
【０１０１】
洗浄槽は、頂部、本体部及び底部を備え、頂部にスラリーを供給するスラリー供給口を設け、底部の下端に洗浄処理されたポリマー粒子を含むスラリーを排出するポリマー排出口を設けるとともに、底部に洗浄液、好ましくは水性洗浄液を供給する洗浄液供給口を設け、頂部の上端近くにポリマー粒子を洗浄処理した後の洗浄液を排出する洗浄排液排出口を少なくとも設ける。すなわち、本発明の洗浄槽は、スラリー供給口、ポリマー排出口、洗浄液供給口及び洗浄排液排出口を有するものである。
【０１０２】
図１に、向流洗浄を行う洗浄槽である洗浄塔の一例の模式縦断面図を示す。洗浄塔は、塔頂部１、本体部２及び塔底部３からなる。本体部２は、５つの攪拌室２１〜２５に分割され、各攪拌室間は中央に開口を設けた仕切板５により区画されている。また各攪拌室２１〜２５には、攪拌翼６が配置されている。攪拌翼６は、塔頂部１及び本体部２を貫通する共通の攪拌軸７に回転可能に固着されている。
【０１０３】
塔頂部１には、スラリー供給口９１及び洗浄排液排出口９４が、塔底部３には洗浄液供給口９２及びポリマー排出口９３が設けられている。所望により、洗浄液、好ましくは水性洗浄液を供給する洗浄液供給口を２箇所以上設けることも可能である。本例では、塔頂部１は、スラリー供給口９１から導入されたＰＡＳ粒子を含有するスラリーが洗浄排液排出口９４から排出される液体流による軸方向の逆混合を受け難いように、本体部２に比べて約１〜４倍に拡大された流路面積とされている。また、頭頂部１には、水性媒体である水を散布するノズル４が設けられている。
【０１０４】
このような構成の向流洗浄装置において、スラリー供給口９１から塔頂部１に導入されたＰＡＳ粒子を含有するスラリーは、第１の攪拌室２１に導入され、攪拌室２１の下方に偏在した攪拌翼６により攪拌されながら下降する。他方、洗浄液供給口９２から導入された洗浄液、好ましくは水性洗浄液の上昇流は攪拌翼６により攪拌されながら、攪拌翼６の上方から導入されたスラリーとの攪拌混合を受ける。これら一連の流体作用により、攪拌室２１内において、スラリーと洗浄液との向流接触が進行する。同様に、撹拌室２２〜２５においても、順次撹拌混合を受けながら、向流接触が進行し、向流洗浄が行われる。
【０１０５】
ＰＡＳ粒子を含有するスラリーの供給量及び洗浄液、好ましくは水性洗浄液の供給量は、洗浄槽の大きさ、撹拌翼の撹拌速度、洗浄液とスラリー中のＰＡＳの質量比で定まる洗浄浴比、想定される不純物等の含有量、ＰＡＳ粒子を含有するスラリー及び洗浄液の温度、ＰＡＳ粒子を含有するスラリーと洗浄液との平均的な接触時間などを勘案して、適宜調整することができる。洗浄液、好ましくは水性洗浄液の供給量は、通常０．５〜８００ｋｇ／ｈｒの範囲、好ましくは１〜７００ｋｇ／ｈｒ、より好ましくは１．５〜６００ｋｇ／ｈｒの範囲という、広い範囲の供給量に適用することができるので、効率的である。また、洗浄液の供給量は、前記洗浄浴比が、通常１〜２０の範囲、好ましくは１〜１５、より好ましくは１〜１０、更に好ましくは１〜５、特に好ましくは１〜３、最も好ましくは１．５〜２．５程度とすればよい。
【０１０６】
洗浄槽に供給されるＰＡＳ粒子を含有するスラリーの温度は、通常２０〜７０℃の範囲であり、洗浄液、好ましくは水性洗浄液の温度は、通常１５〜４０℃の範囲である。向流接触の効率が良いと、通常、洗浄排液の温度は低くなる。洗浄排液排出口における洗浄液の温度が、２０〜５０℃の範囲の温度となるように、ＰＡＳ粒子を含有するスラリーの供給量、及び洗浄液の供給量を調整するとよい。洗浄排液排出口における洗浄液の温度が高すぎると、熱損失が大となり、また、スラリーからのガスの発生量が増加する結果、浮きポリマーの発生が更に増えることとなる。好ましくは１５〜４５℃、より好ましくは２０〜４０℃の範囲の温度となるよう調整すればよい。
【０１０７】
〔２〕水性媒体の散布
本発明における洗浄工程、具体的には向流洗浄工程においては、洗浄槽内上部の洗浄液面Ｓに浮いているＰＡＳ粒子に水性媒体を散布する。したがって、向流洗浄工程において使用する水性媒体の散布手段を備える向流洗浄装置は、洗浄槽とともに、洗浄槽の頂部に、水性媒体を散布する散布手段を接続してなるものである。
【０１０８】
水性媒体を散布する散布手段としては、洗浄槽内上部の洗浄液面Ｓに水性媒体をシャワー状に散布することができれば、特に限定されないが、ノズルを洗浄槽の頂部に取り付けることが最も簡便である。
【０１０９】
向流洗浄工程においては、ＰＡＳ粒子を含有するスラリーの液相の組成と温度、及び、洗浄液の組成と温度の如何によって、洗浄液の中に含まれる溶存酸素や溶存気体の放出度合いや粒子の沈降速度が変化する結果、洗浄槽内上部に浮遊しているＰＡＳ粒子の表面にガスが付着し、該洗浄槽内上部の洗浄液の上面、すなわち洗浄液面Ｓに浮きポリマーが浮上してくる。該洗浄槽内上部の洗浄液面Ｓに浮上し発生した浮きポリマーは、ノズル等から水性媒体を液面にシャワー状に散布すると、ポリマー粒子の表面に付着していたガスが分離、消滅する。この結果、表面に付着したガスに由来するＰＡＳ粒子に対する浮力が失われて、浮きポリマーが減少する。ＰＡＳ粒子は、水性洗浄液と向流接触しながら、本来の比重に基づき重力により沈降し、ポリマー排出口から排出され、生成ポリマーとして製品に回収される。これにより、液面に浮いている浮きポリマーが、洗浄排液とともに洗浄槽外に排出されてしまうことが回避される。
【０１１０】
ＰＡＳの製造方法において、洗浄工程を複数回繰り返す場合は、すべての洗浄工程を、向流洗浄工程としてもよいし、一部の洗浄工程を向流洗浄工程とし、バッチ洗浄工程、場合によっては更に並流接触による連続洗浄工程と組み合わせてもよい。また、すべての洗浄工程において、洗浄槽内上部の洗浄液面に浮いているＰＡＳに水性媒体を散布してもよいし、一部の洗浄工程において、洗浄槽内上部の洗浄液面に浮いているＰＡＳに水性媒体を散布してもよい。好ましくは、すべての洗浄工程において、洗浄槽内上部の洗浄液面に浮いているＰＡＳに水性媒体を散布する。ＰＡＳの製品収率の向上や環境負荷の低減等の観点から、最終段階で実施する洗浄工程において、洗浄槽内上部の洗浄液面に浮いているＰＡＳに水性媒体を散布することが好適であり、最終段階で実施する洗浄工程を向流洗浄工程とすることがより好適である。
【０１１１】
〔３〕水性媒体
ノズルから散布する水性媒体としては、水、または、水とアルコールなど水に親和性がある液体との混合溶媒が使用され、洗浄液と同じ組成でも異なる組成でもよいが、取り扱いの簡便さから、水を使用することが好ましい。水としては、脱イオン水、蒸留水、超純水などを使用することができる。
【０１１２】
ノズルから散布された水性媒体は、洗浄液と混合した状態で、洗浄排液排出口から排出される。ノズルから散布する水性媒体の量は、液面に発生している浮きポリマーに対して、ポリマー粒子の表面に付着していたガスを分離、消滅させる作用を果たすことができればよいので、洗浄液（水性洗浄液）の供給量に対して、１〜２０％の範囲、好ましくは２〜１９％、より好ましくは３〜１８％、特に好ましくは４〜１７％の範囲である。ノズルから散布された水性媒体は、ほとんどすべてが洗浄液と混合した状態で、洗浄排液排出口から排出されるが、洗浄液の供給量に比べて少量であるので、ノズルから水性媒体を散布することによって、洗浄排液排出口から排出される液量、すなわちオーバーフロー量が顕著に増加することはない。既に述べたように、ノズルから水性媒体を散布しない場合には、浮きポリマーが洗浄液に随伴して排出される結果、オーバーフロー量が多い。これに対して、本発明において、ノズルから水性媒体を散布する場合には、洗浄排液排出口から排出される浮きポリマーの量が顕著に減少する。オーバーフロー量は、洗浄液の供給量にも依存するが、０．０５〜４０ｋｇ／ｈｒ程度の範囲、好ましくは０．０５〜３０ｋｇ／ｈｒ程度、より好ましくは０．０５〜２５ｋｇ／ｈｒ程度、更には０．０５〜２０ｋｇ／ｈｒ程度の範囲まで減ずることができる。
【０１１３】
また、本発明において、水性媒体のシャワーを行う場合には、向流接触により洗浄を行うために必要な洗浄液の供給量が少なくて済み、相対的に少量の洗浄液で無駄なく洗浄を行うことができる。先に述べたとおり、洗浄液の供給量は、洗浄浴比として、特に好ましくは１〜３、最も好ましくは１．５〜２．５程度にまで減ずることができる。
【０１１４】
ノズルから散布する水性媒体の温度は、特に限定されないが、通常５〜５０℃の範囲、好ましくは１０〜４０℃、より好ましくは１５〜３０℃の範囲であり、いわゆる常温でよい。
【０１１５】
水性媒体の温度が高すぎると、ポリマー粒子の表面に付着していたガスが膨張して浮力を増してしまったり、スラリー中の溶存酸素や洗浄槽内の液相に巻き込まれた空気などがガスとして浮上し、ポリマー粒子の表面に再付着したりする。他方、水性媒体の温度が低すぎると、ポリマー粒子の表面に付着したガスを分離、消滅させにくい。
【０１１６】
本発明における向流洗浄工程において、洗浄液面に浮いているポリマー粒子への水性媒体の散布は、洗浄槽の頂部に接続されたノズル装置から行われるが、必要であれば、ノズル装置からの散布に加えて、処理槽に設けた別の供給口から、水性媒体を、液面に接する程度で、しかも平行な小さな流れとして流出させる方法を組み合わせて実施することもできる。
【０１１７】
水性媒体を散布するノズルとしては、洗浄槽の上方から水性媒体を散布するノズル装置であって、液面に発生している浮きポリマーに対して、ポリマー粒子の表面に付着していたガスを分離、消滅させる作用を果たすことができるものであれば、ノズルの形状、ノズルの数、ノズルの機構、及びノズルの配置等に限定はない。すなわち、ノズルの開口部輪郭は、円形、楕円形、星形、十字型等でよく、また、ノズル先端部にこれら開口部を１つまたは複数、具体的には２〜６個程度備えるノズルが使用できる。本発明のノズル装置は、１箇所または複数箇所、具体的には２〜１０箇所に、ノズルを設けてよく、複数箇所に設ける場合は、線対称または点対称など規則的に配置してもよいし、所期の効果を奏することができる範囲で、不規則に配置してもよい。更に、本発明のノズル装置は、移動可能なノズルを備えてもよく、ノズルの旋回装置を備えて旋回可能なノズル、直線移動可能なノズル、曲線移動可能なノズル、間欠的に散布を行うノズルなど多様なノズルを使用することができる。移動可能なノズルを備える場合は、ノズルを１〜３箇所に設ければ十分な効果を奏するので、洗浄装置を簡単な構造のものとすることができる。これらのノズルは、液面に水性媒体を散布できることが必要であるので、図１の洗浄塔の模式断面図では、塔頂部の更に上方にノズルを設けているが、塔頂部に設ける蓋の内面に、ノズルの開口部を下向きにして取り付けてもよい。
【０１１８】
向流洗浄工程により洗浄処理を行ってポリマー排出口９３から排出されたＰＡＳを含有するスラリーから、スクリーンや遠心分離機などを用いて、ＰＡＳを分離する。スクリーンを用いて濾過を行うと、含液率が通常３０〜７５質量％、多くの場合４０〜６５質量％程度のＰＡＳポリマーのウエットケーキが得られる。遠心分離機を用いて、含液率の低いウエットケーキとしてもよい。ウエットケーキは、更に、水等による洗浄を行い、または行わずに、ろ別によってＰＡＳを分離する。
【０１１９】
５．向流接触酸処理工程（工程ＩＩＩｂ）
〔１〕酸処理
本発明のＰＡＳの製造方法としては、更に所望により、工程ＩＩＩａである向流洗浄工程と工程ＩＶである回収工程との間に、工程ＩＩＩｂ：洗浄槽内において、酸性化合物を含有する、前記工程ＩＩＩａである向流洗浄工程を経て回収したポリマーのスラリーを上方から下方に進行させ、かつ、水性洗浄液を下方から上方に進行させて該スラリーと連続的に向流接触させる向流接触酸処理工程を含むＰＡＳの製造方法であって、工程ＩＩＩａである向流洗浄工程または工程ＩＩＩｂである向流接触酸処理工程の一方または両方において、洗浄槽内上部の洗浄液面（「水性洗浄液面」を含む。）に浮いているＰＡＳに水性媒体を散布するＰＡＳの製造方法とすることができる。すなわち、本発明のＰＡＳの製造方法においては、洗浄工程における向流洗浄に加えて、向流接触酸処理工程において酸処理を行うことが好ましい。
【０１２０】
本発明のＰＡＳの製造方法では、洗浄処理後のＰＡＳを酸性化合物で処理（酸処理）することにより、水溶性の金属塩などの不純物を完全に除去するとともに、ＰＡＳの重合鎖の末端の塩基性残基を除去することによって、結晶化度や結晶化速度などの結晶化特性、及び熱分解安定性などを向上することができる。酸処理工程は、上記の洗浄工程の前後に実施することができるが、あらかじめ不純物やオリゴマー等の残留量を減少させておくことにより、酸処理の効果を高めることが可能となるので、洗浄工程の後に、具体的には洗浄工程の直後に酸処理工程を実施することが好ましく、本発明のＰＡＳの製造方法においては、酸処理工程を、前記向流洗浄工程と回収工程との間に実施することが好ましい。
【０１２１】
酸処理を行うために用いる酸性化合物としては、水溶性の金属塩などの不純物を除去するとともに、ＰＡＳの重合鎖の末端の−ＳＮａなどの塩基性残基を除去することができれば、特に制限はない。例えば、蟻酸、酢酸、プロピオン酸、酪酸、吉草酸、カプロン酸などの飽和脂肪酸；アクリル酸、クロトン酸、オレイン酸などの不飽和脂肪酸；安息香酸、フタル酸、サリチル酸などの芳香族カルボン酸；蓚酸、マレイン酸、フマル酸などのジカルボン酸；メタンスルホン酸、パラトルエンスルホン酸などのスルホン酸；などの有機酸や、塩酸、硝酸、硫酸、リン酸などの無機酸が挙げられる。特に好ましいのは、酢酸及び塩酸である。
【０１２２】
酸処理を実施するには、酸性化合物の水溶液として、例えば、濃度１〜８０質量％、好ましくは３〜６０質量％、より好ましくは５〜４０質量％の酢酸水溶液を、ウエットケーキ状態のＰＡＳ、またはＰＡＳの水性分散体であるＰＡＳのスラリーに添加して、酸性化合物を含有するスラリーを調製する。酸性化合物を含有するスラリー中のポリマー量は、通常０．５〜２５質量％の範囲であり、好ましくは１〜２０質量％、より好ましくは２〜１５質量％の範囲とすると、酸処理が効率的に進行する。酸性化合物の水溶液を得るために使用する水としては、脱イオン水、蒸留水、超純水などを使用することができる。酸性化合物を含有するスラリーのｐＨは、少なくとも７未満であることが必要であり、ｐＨ２〜６の範囲がより好ましい。
【０１２３】
〔２〕水性洗浄液との向流接触
本発明のＰＡＳの製造方法における酸処理工程においては、洗浄槽内において、酸性化合物を含有する、洗浄工程を経て回収したＰＡＳのスラリーを下方に進行させ、かつ、水性洗浄液を上方に進行させて該スラリーと連続的に向流接触させる向流接触酸処理工程を含むことが好ましく、かつ、該向流接触酸処理工程は、洗浄槽内上部の洗浄液面に浮いているＰＡＳに水性媒体を散布する向流接触酸処理工程であることが好ましい。
【０１２４】
すなわち、ＰＡＳの製造方法が向流接触酸処理工程を含むものであるときは、先の向流洗浄工程または向流接触酸処理工程の一方または両方において、洗浄槽内上部の水性洗浄液面に浮いているＰＡＳに水性媒体を散布すればよい。具体的には、向流洗浄工程及び向流接触酸処理工程の両方において水性媒体を散布する方法、向流洗浄工程のみにおいて水性媒体を散布する方法、または、向流接触酸処理工程のみにおいて水性媒体を散布する方法のいずれも採用することができる。これらの方法を実施するための、向流洗浄装置及び向流接触酸処理装置が配設されたＰＡＳの製造装置においては、向流洗浄装置及び向流接触酸処理装置の両方に水性媒体の散布手段を備える装置、向流洗浄装置のみに水性媒体の散布手段を備える装置、または、向流接触酸処理装置のみに水性媒体の散布手段を備える装置のいずれも採用することができる。
【０１２５】
本発明では、酸処理を実施した後に、酸性化合物由来の酸成分を除去するための水による洗浄を別途行う必要がないことから、酸処理の方法として、洗浄槽内において、酸性化合物を含有するスラリーを上方から下方に進行させ、かつ、水性洗浄液を下方から上方に進行させて該スラリーと連続的に向流接触させる方法を採用する。更に必要であれば、酸処理の後に、水による洗浄を行ってもよい。
【０１２６】
向流接触酸処理工程において用いる洗浄槽としては、酸性化合物を含有するスラリーが、重力の作用により上方から下方に進行することができるものであれば、限定されない。酸性化合物を含有するスラリーと洗浄液の移動を円滑に行い、向流接触酸処理を効率的に進めるために、鉛直方向に立設された略円筒状の形状を有する洗浄槽、すなわち洗浄塔、または傾斜して立設された洗浄槽を使用することができる。液面にノズル等から水性媒体を散布することにより、浮きポリマーを沈める効果を十分に発揮させるために、鉛直方向に立設される洗浄塔を使用することが好ましい。洗浄槽または洗浄塔の大きさは、所望の処理量により適宜選択することができる。
【０１２７】
スラリーと水性洗浄液との向流接触を十分行うものとするために、洗浄槽の内部には、スタティックミキサー、撹拌翼、または搬送スクリューなどを設けることが好ましく、これらの大きさ及び数は、所望の処理量により適宜選択することができる。
【０１２８】
向流接触酸処理装置の洗浄槽は、頂部、本体部及び底部を備え、頂部にスラリーを供給するスラリー供給口を設け、底部の下端に酸処理されたポリマー粒子を含むスラリーを排出するポリマー排出口を設けるとともに、底部に水性洗浄液を供給する水性洗浄液供給口を設け、頂部の上端近くにポリマー粒子を酸処理した後の洗浄液を排出する洗浄排液排出口を少なくとも設ける。すなわち、本発明の向流接触酸処理装置の洗浄槽は、スラリー供給口、ポリマー排出口、水性洗浄液供給口及び洗浄排液排出口を有するものである。
【０１２９】
向流接触酸処理を行う洗浄槽である洗浄塔は、図１に一例の模式縦断面図を示した向流洗浄を行う洗浄塔と同様の装置でよい。（ただし、洗浄液供給口は、水性洗浄液供給口として、使用される。）以下、図１に示した向流洗浄を行う洗浄塔を参照して説明する。
【０１３０】
洗浄塔は、塔頂部１、本体部２及び塔底部３からなる。本体部２は、５つの攪拌室２１〜２５に分割され、各攪拌室間は中央に開口を設けた仕切板５により区画されている。また各攪拌室２１〜２５には、攪拌翼６が配置されている。攪拌翼６は、塔頂部１及び本体部２を貫通する共通の攪拌軸７に回転可能に固着されている。
【０１３１】
塔頂部１には、スラリー供給口９１及び洗浄排液排出口９４が、塔底部３には水性洗浄液供給口９２及びポリマー排出口９３が設けられている。本例では、塔頂部１は、スラリー供給口９１から導入された酸性化合物及びＰＡＳ粒子を含有するスラリーが洗浄排液排出口９４から排出される液体流による軸方向逆混合を受け難いように、本体部２に比べて約１〜４倍に拡大された流路面積とされている。また、頭頂部１には、水性媒体である水を散布するノズル４が設けられている。
【０１３２】
このような構成の装置において、スラリー供給口９１から塔頂部１に導入された酸性化合物及びＰＡＳ粒子を含有するスラリーは、第１の攪拌室２１に導入され、攪拌室２１の下方に偏在した攪拌翼６により攪拌されながら下降する。他方、水性洗浄液供給口９２から導入された水性洗浄液の上昇流は攪拌翼６により攪拌されながら、攪拌翼６の上方から導入されたスラリーとの攪拌混合を受ける。これら一連の流体作用により、攪拌室２１内において、スラリーと水性洗浄液との向流接触が進行する。同様に、撹拌室２２〜２５においても、順次撹拌混合を受けながら、向流接触が進行する。
【０１３３】
酸性化合物を含有するスラリーは、洗浄槽外で調製してもよいし、洗浄槽内で調製してもよい。洗浄槽外で調製する場合は、洗浄槽に接続して設けたリスラリー槽内で、酸性化合物の水溶液と、ウエットケーキ状態のポリマーまたはポリマーの水性分散体とから、酸性化合物を含有するスラリーを調製し、スラリー供給口から洗浄槽に供給する。洗浄槽内で調製する場合は、例えば、洗浄槽において、スラリーを供給するスラリー供給口のやや下方に、酸性化合物の水溶液を供給する酸性化合物供給口を設けて、洗浄槽内で、酸性化合物とスラリーとを混合させ、酸性化合物を含有するスラリーが調製されるようにする。
【０１３４】
水性洗浄液としては、水、または、アルコールなど水に親和性がある液体と水との混合溶媒が使用されるが、回収後の洗浄排液に対して成分の分離処理を必要としないため、水を使用することが好ましい。水としては、脱イオン水、蒸留水、超純水などを使用することができる。また、所望により、水性洗浄液を供給する水性洗浄液供給口を２箇所以上設けることも可能である。
【０１３５】
酸性化合物を含有するスラリーの供給量及び水性洗浄液の供給量は、洗浄槽の大きさ、撹拌翼の撹拌速度、水性洗浄液とスラリー中のＰＡＳ粒子の質量比で定まる洗浄浴比、想定される不純物等の含有量、酸性化合物を含有するスラリー及び水性洗浄液の温度、酸性化合物を含有するスラリーと水性洗浄液との平均的な接触時間などを勘案して、適宜調整することができる。水性洗浄液の供給量は、通常０．５〜８００ｋｇ／ｈｒの範囲、好ましくは１〜７００ｋｇ／ｈｒ、より好ましくは１．５〜６００ｋｇ／ｈｒの範囲という、広い範囲の供給量に適用することができるので、効率的である。また、水性洗浄液の供給量は、前記洗浄浴比が、通常１〜２０の範囲、好ましくは１〜１５、より好ましくは１〜１０、更に好ましくは１〜５、特に好ましくは１〜３、最も好ましくは１．５〜２．５程度とすればよい。水性洗浄液の供給量が多すぎると、酸性化合物がすぐに希釈されてしまい、ポリマー粒子の酸処理が十分行われない。水性洗浄液の供給量が少なすぎると、ポリマー排出口から排出されるポリマー粒子を含むスラリーに、酸性化合物が残存しているために、水による洗浄を更に行って酸性化合物を除去する工程が必要になることがある。
【０１３６】
洗浄槽に供給される酸性化合物を含有するスラリーの温度は、通常２０〜７０℃の範囲であり、水性洗浄液の温度は、通常１５〜４０℃の範囲である。向流接触の効率が良いほど洗浄排液の温度は低くなる。洗浄排液排出口における洗浄液の温度が、２０〜５０℃の範囲の温度となるように、酸性化合物を含有するスラリーの供給量、及び水性洗浄液の供給量を調整するとよい。洗浄排液排出口における洗浄液の温度が高すぎると、熱損失が大となり、また、スラリーからのガスの発生量が増加する結果、浮きポリマーの発生が更に増えることとなる。好ましくは１５〜４５℃、より好ましくは２０〜４０℃の範囲の温度となるよう調整すればよい。
【０１３７】
〔３〕水性媒体の散布
本発明の向流接触酸処理工程においては、洗浄槽内上部の洗浄液面Ｓ（向流接触酸処理工程においては、水性洗浄液面Ｓである。）に浮いているＰＡＳ粒子に水性媒体を散布する。したがって、本発明の向流接触酸処理工程において使用する向流接触酸処理装置は、先に述べた洗浄槽とともに、洗浄槽の頂部に、水性媒体を散布する散布手段を接続してなるものである。
【０１３８】
水性媒体を散布する水性媒体の散布手段としては、洗浄槽内上部の水性洗浄液面Ｓに水性媒体をシャワー状に散布することができれば、特に限定されないが、ノズルを洗浄槽の頂部に取り付けることが最も簡便である。すなわち、先に、向流洗浄装置について説明した水性媒体の散布手段と同様の散布手段を使用すればよく、ノズルの形状、ノズルの数、ノズルの機構、及びノズルの配置、ノズルから散布する水性媒体の種類、ノズルから散布する水性媒体の量、水性媒体の温度などは、向流洗浄工程と同様に選択し、調整することができる。
【０１３９】
向流接触酸処理工程においても、水性洗浄液面に浮いているＰＡＳ粒子への水性媒体の散布は、必要であれば、ノズル装置からの散布に加えて、処理槽に設けた別の供給口から、水性媒体を、液面に接する程度で、しかも平行な小さな流れとして流出させる方法を組み合わせて実施することもできる。
【０１４０】
なお、本発明の洗浄槽内上部の水性洗浄液面に浮いているＰＡＳに水性媒体を散布する向流接触酸処理工程は、必ずしも、本発明の洗浄槽内上部の水性洗浄液面に浮いているＰＡＳに水性媒体を散布する向流洗浄工程とともに行う必要はなく、該向流洗浄工程以外の１または複数の洗浄工程と組み合わせて行うこともできる。したがって、本発明の水性媒体の散布手段を備える向流接触酸処理装置は、必ずしも、本発明の水性媒体の散布手段を備える向流洗浄装置とともに使用する必要はなく、本発明の水性媒体の散布手段を備える向流洗浄装置以外の１または複数の洗浄装置と接続して使用することもできる。その際、本発明の水性媒体の散布手段を備える向流接触酸処理装置の洗浄槽に接続して設けたリスラリー槽内で、酸性化合物の水溶液と、ウエットケーキ状態のポリマーまたはポリマーの水性分散体とから、酸性化合物を含有するスラリーを調製し、スラリー供給口から洗浄槽に供給することができる。また、本発明の水性媒体の散布手段を備える向流接触酸処理装置の洗浄槽において、スラリーを供給するスラリー供給口のやや下方に、酸性化合物の水溶液を供給する酸性化合物供給口を設けて、洗浄槽内で、酸性化合物とスラリーとを混合させ、酸性化合物を含有するスラリーが調製されるようにすることもできる。
【０１４１】
本発明における向流洗浄工程、及び／または向流接触酸処理工程は、ＰＡＳの製造工程において、通常は１回実施すれば十分であるが、複数回、例えば２〜３回、繰り返してもよい。向流洗浄工程または向流接触酸処理工程を繰り返して実施する場合は、本発明の水性媒体の散布手段を備える向流洗浄装置または向流接触酸処理装置を複数台配列することが好ましい。
【０１４２】
本発明における向流洗浄工程、及び／または向流接触酸処理工程により、製品として回収されるＰＡＳは、同一の製品ロットとして使用することができるという大きな特徴を有する。従来、製造工程から回収される大部分の製品と、特に、環境対策などの観点から種々の工程で回収される回収品とは、製品品質、特に、成形加工性に密接に関係するＰＡＳの溶融粘度や、粒径や粒度分布の違い、異物混入による汚染の危険があることなどから、後者の回収品を製品とすることができなかったが、本発明における向流洗浄工程、及び、所望により更に向流接触酸処理工程を経て製造すれば、このような問題点がなく、製造上大きなメリットがある。
【０１４３】
６．ＰＡＳ粒子の回収工程（工程ＩＶ）
洗浄処理及び酸処理を実施したＰＡＳ粒子は、スクリーンや遠心分離機などを用いて、ポリマー粒子を含むスラリーから分離する。スクリーンを用いて濾過を行うと、含液率が通常３０〜７５質量％、多くの場合４０〜６５質量％程度のＰＡＳポリマー粒子のウエットケーキが得られる。遠心分離機を用いて、含液率の低いウエットケーキとしてもよい。ウエットケーキは、必要に応じて、水による洗浄を行い、または行わずに、その後、乾燥を行って、生成したＰＡＳポリマー粒子を回収する。
【０１４４】
７．再分離工程（工程Ｖ）
本発明のＰＡＳの製造方法は、所望により更に工程Ｖ：洗浄槽から排出される洗浄排液を、フィルターが装填されたＰＡＳ粒子再分離手段に供給して、ＰＡＳ粒子を捕捉し、次いで、フィルターから、ＰＡＳ粒子を再分離し排出する、ＰＡＳ粒子の再分離工程を含むものとすることができる。また、本発明のＰＡＳの製造方法は、ＰＡＳ粒子の再分離工程を複数回繰り返して実施するＰＡＳの製造方法とすることができる。
【０１４５】
すなわち、洗浄工程を経て、洗浄槽から排出される洗浄排液には、ＰＡＳ粒子を含有するスラリー中のＰＡＳ粒子を洗浄した後の洗浄液の排液に加えて、水溶性の無機物質及び酸性化合物などとともに、洗浄液との接触、例えば向流洗浄工程における洗浄液の上方への流れ（上昇流）によっても、沈降することができなかったＰＡＳ粒子が随伴して含まれていることがある。本発明のＰＡＳの製造方法は、再分離工程を含むことにより、洗浄排液に随伴して排出されていたＰＡＳ粒子を再分離して回収することができる。
【０１４６】
再分離工程を行うための、フィルターが装填されたＰＡＳ粒子再分離手段としては、洗浄排液に随伴して排出されていたＰＡＳ粒子を高い効率で捕捉し、次いで、フィルターから、ＰＡＳ粒子を再分離し排出することができるものであれば、特に限定されない。好ましくは、ＰＡＳ粒子を捕捉するフィルターが装填されたＰＡＳ粒子捕捉手段、及び、フィルターからＰＡＳ粒子を再分離し排出する逆洗手段を有する、ＰＡＳ粒子の再分離装置を使用することが好適であり、例えば、国際公開第２０１２／００８３４０号等を参照して選択することができる。ＰＡＳ粒子捕捉手段に装填されるフィルターとしては、例えば、マイクロスリットフィルターを使用することができる。マイクロスリットフィルターは、ステンレス製の波打多角管にワイヤを強力に巻き付けることにより管の周囲にスリット状の透孔を巻付け配置した形態を持つフィルターであり、ＭＳフィルター（東京特殊電線株式会社製）などが知られている。また、逆洗手段としては、ＰＡＳ粒子捕捉手段に装填されたマイクロスリットフィルター等のフィルターに、好ましくは前記洗浄液と圧縮気体（圧縮空気や圧縮窒素等）からなる逆洗流体を吹き付けて、ＰＡＳ粒子を排出するものである。
【０１４７】
逆洗流体とともに排出されたＰＡＳ粒子は、それ自体公知の方法で逆洗流体から分離され、必要に応じて洗浄され、ろ別によって再分離される。再分離されたＰＡＳ粒子は、回収工程に供給してもよいし、必要に応じて更に洗浄や乾燥をして、回収工程で回収されたＰＡＳ粒子に混合して製品とすることもできる。本発明のＰＡＳの製造方法は、再分離工程を含むことにより、製品収率が向上し、更に洗浄排液の清浄化処理も不要となる効果を奏する。
【０１４８】
８．ポリアリーレンスルフィド
本発明のＰＡＳの製造方法によって得られるＰＡＳは、洗浄工程において、十分な洗浄が行われ、所望により更に十分な酸処理がされているので臭気成分の含有量が極めて少ないものである。
【０１４９】
また、本発明によるＰＡＳの製造方法によって得られるＰＡＳが、ジハロ芳香族化合物として、ｐＤＣＢを使用するものである場合、ポリマー中に残存するジハロ芳香族の含有量を、通常５００ｐｐｍ（ｍｇ／ｋｇ−ＰＡＳ）以下、好ましくは４００ｐｐｍ以下、より好ましくは３５０ｐｐｍ以下とすることができる。
【０１５０】
本発明のＰＡＳの製造方法によれば、温度３１０℃、剪断速度１，２１６ｓｅｃ−１で測定した溶融粘度が、通常１〜１００Ｐａ・ｓ、好ましくは２〜８０Ｐａ・ｓ、特に好ましくは３〜７０Ｐａ・ｓのＰＡＳを得ることができる。本発明の製造方法によれば、質量平均分子量が、通常１０，０００〜３００，０００、好ましくは１３，０００〜２００，０００、特に好ましくは１４，０００〜１００，０００のＰＡＳを得ることができる。
【０１５１】
本発明のＰＡＳの製造方法によれば、目開き径１５０μｍ（１００メッシュ）のスクリーンで捕集した乾燥後の粒状ポリマーを、通常８５〜９９％、好ましくは８８〜９９％、特に好ましくは９０〜９８％の収率で回収することができる。本発明の製造方法によれば、平均粒径（レーザ回折式粒度分布計で測定される平均粒径）が１６０〜１，０００μｍ、好ましくは１７０〜８００μｍ、より好ましくは２００〜７００μｍの粒状ＰＡＳを得ることができる。また、本発明のＰＡＳの製造方法によれば、窒素吸着によるＢＥＴ法による比表面積が、０．１〜５００ｍ２／ｇ、好ましくは１〜２００ｍ２／ｇ、より好ましくは３〜８０ｍ２／ｇの粒状ＰＡＳを得ることができるので、顆粒状で取扱い性に優れた粒状ＰＡＳが得られる。
【実施例】
【０１５２】
本発明について、実施例及び比較例を挙げて、更に詳細に説明するが、本発明は、以下の実施例のみに限定されるものではない。【０１５３】
［実施例１］
（脱水工程）
２０リットルのオートクレーブに、ＮＭＰ６，００４ｇと水硫化ナトリウム水溶液（ＮａＳＨ：濃度６２質量％、Ｎａ２Ｓを２８ｇ含む）２，０００ｇ、水酸化ナトリウム（ＮａＯＨ：濃度７４質量％）１，１９１ｇを仕込んだ。水酸化ナトリウム／硫黄源（ＮａＯＨ／Ｓ）のモル比は０．９９７であり、ＮａＯＨ／ＮａＳＨのモル比は１．０１２であった。これらの各濃度の水硫化ナトリウム及び水酸化ナトリウムは、残余の成分として、水和水などの水分を含有するものである。【０１５４】
オートクレーブ内を窒素ガスで置換後、撹拌機の回転数２５０ｒｐｍで撹拌しながら、約４時間かけて徐々に２００℃まで昇温し、水（Ｈ２Ｏ）１，００６ｇ、ＮＭＰ１，２８７ｇ、及び硫化水素（Ｈ２Ｓ）１２ｇを留出させた。【０１５５】
（重合工程）
脱水工程後、オートクレーブの内容物を１５０℃まで冷却し、ｐＤＣＢ３，３８０ｇ、ＮＭＰ３，４５６ｇ、水酸化ナトリウム（高純度品）１９．２９ｇ、及びイオン交換水１４９ｇを加えた。缶内のＮＭＰ／仕込み硫黄源（以下、「仕込みＳ」と略記する。）の比率（ｇ／モル）は３７５、ｐＤＣＢ／仕込みＳ（モル／モル）は１．０６０、Ｈ２Ｏ／仕込みＳ（モル／モル）は１．５０、ＮａＯＨ／仕込みＳ（モル／モル）は１．０６０であった。【０１５６】
オートクレーブの内容物を撹拌機の回転数２５０ｒｐｍで撹拌しながら、２２０℃の温度で３時間反応させて、前段重合を行った。ｐＤＣＢの転化率は９１％であった。【０１５７】
前段重合終了後、撹拌機の回転数を４００ｒｐｍに上げ、オートクレーブの内容物を撹拌しながらイオン交換水４４４ｇを圧入した。Ｈ２Ｏ／仕込みＳ（モル／モル）は２．６３であった。イオン交換水の圧入後、２５５℃まで昇温し、４時間反応させて後段重合を行った。ｐＤＣＢの転化率は９５％であった。【０１５８】
（分離工程）
後段重合終了後、室温付近まで冷却してから、内容物を目開き１５０μｍのスクリーンで篩分けし粒状ポリマーを分離・回収しウェットケーキ（含水率６０％）を得た。【０１５９】
（バッチ洗浄処理工程）
分離した粒状ポリマーのウェットケーキに、洗浄液としてイオン交換水とアセトンの混合溶液を加えて３０分間攪拌洗浄した。洗浄液の量は、理論ポリマー回収量（前記ウエットケーキ中のポリマー量）に対して５倍量であり、また、洗浄液の含水率は、５質量％である。この洗浄を３回実施した後、イオン交換水を洗浄液とする攪拌洗浄を２０分間ずつ３回行った。以上の各洗浄においては、洗浄液の液温を室温として行った。洗浄後、ポリマーを分離回収しウェットケーキを得た。【０１６０】
（向流洗浄工程）
バッチ洗浄処理工程後のウェットケーキに残留するアセトンを除去するために、該ウェットケーキにイオン交換水を加えて、スラリーとした後、図１で示した塔頂部の略中央部に旋回可能なノズルを１箇所設けた洗浄塔を洗浄槽として使用し、粒状ポリマーに対する向流洗浄工程を行った。【０１６１】
すなわち、スラリー供給口９１から、ＰＡＳポリマーのスラリーを５０．０ｋｇ／ｈｒ、また洗浄液供給口９２から、洗浄液であるイオン交換水を１０．０ｋｇ／ｈｒの割合で供給して、ＰＡＳポリマーのスラリーとイオン交換水とを、１時間、連続的に向流接触させて向流洗浄を行った。洗浄浴比は２であった。ノズルからは、洗浄液面Ｓに向けて、イオン交換水を１０ｇ／分（０．６ｋｇ／ｈｒ）で散布した。【０１６２】
洗浄排液排出口９４から排出される洗浄排液の排出量は１５．０ｋｇ／ｈｒであった。洗浄排液には、ＰＡＳの浮きポリマーが観察されなかった。また、ポリマー排出口９３から排出されるＰＡＳポリマー粒子を含むスラリーの量は、４５．６ｋｇ／ｈｒであった。【０１６３】
（回収工程）
ＰＡＳポリマー粒子を含むスラリーを乾燥させてポリマー粒子を回収して、秤量したところ、向流洗浄工程１時間当たりのＰＡＳの量は、４．７６ｋｇ（製品収率９５．２％）であり、得られた粒子の平均粒径は２３０μｍであった。結果を表１に示す。【０１６４】
［実施例２］
向流洗浄工程を以下のとおりに変更したほかは、実施例１と同様に処理をした。【０１６５】
すなわち、向流洗浄を行うための洗浄槽として、図１で示した洗浄塔において、塔頂部に旋回可能なノズルを２箇所設けた洗浄塔を使用した（図示しない）。【０１６６】
スラリー供給口９１から、実施例１と同じＰＡＳポリマーのスラリーを４０．０ｋｇ／ｈｒ、また洗浄液供給口９２から、イオン交換水を８．０ｋｇ／ｈｒの割合で供給して、１時間、連続的に向流洗浄を行った。洗浄浴比は２であった。２箇所のノズルからは、洗浄液面Ｓに向けて、イオン交換水をそれぞれ１０ｇ／分（０．６ｋｇ／ｈｒ）で散布した。【０１６７】
洗浄排液排出口９４から排出される洗浄排液の排出量は２．０ｋｇ／ｈｒであった。洗浄排液には、ＰＡＳの浮きポリマーが観察されなかった。また、ポリマー排出口９３から排出されるＰＡＳポリマー粒子を含むスラリーの量は、４７．２ｋｇ／ｈｒであった。ポリマー粒子を含むスラリーを乾燥させてＰＡＳポリマー粒子を秤量したところ、向流洗浄工程１時間当たりのＰＡＳの量は、３．８４ｋｇ（製品収率９６．０％）であり、得られた粒子の平均粒径は２４３μｍであった。結果を表１に示す。【０１６８】
［比較例１］
向流洗浄工程を以下のとおりとしたほかは、実施例１と同様に洗浄をした。【０１６９】
すなわち、向流洗浄工程において、洗浄を行うための洗浄槽として、図１で示す洗浄塔において、塔頂部のノズルを省いた洗浄塔を使用した。【０１７０】
スラリー供給口９１から、実施例１と同じＰＡＳポリマーのスラリーを６０．０ｋｇ／ｈｒ、また、洗浄液供給口９２から、イオン交換水を１８．０ｋｇ／ｈｒの割合で供給して、連続的に洗浄を行った。洗浄浴比は３であった。【０１７１】
洗浄排液排出口９４から排出される洗浄排液は、排出量は４８．０ｋｇ／ｈｒで、ＰＡＳの浮きポリマーが含まれていることが目視で観察された。なお、ポリマー排出口９３から排出されるＰＡＳポリマー粒子を含むスラリーの量は、３０．０ｋｇ／ｈｒであった。ポリマー粒子を含むスラリーを乾燥させてＰＡＳポリマー粒子を秤量したところ、向流洗浄工程１時間当たりのＰＡＳの量は、５．１７ｋｇ（製品収率８６．２％）であり、得られた粒子の平均粒径は３７３μｍであった。結果を表１に示す。【０１７２】
【表１】
2015166838.tif 000003
【０１７３】
表１の結果から、本発明の向流洗浄装置を用いた向流洗浄工程を備えるＰＡＳの製造方法によれば、向流洗浄の工程で生じる浮きポリマーの生成と溢出を防止し、製品収率が向上しており、使用する洗浄液（水性洗浄液）の量も少なくて済むことが分かる。これに対して、比較例においては、多量の水性洗浄液を使用してもなお、本来製品として回収されることが望ましいＰＡＳ粒子の浮きポリマーが生成し、流出してしまう結果、製品収率が低いことが分かる。【０１７４】
（向流接触酸処理工程）
次いで、リスラリー槽に、向流洗浄を行って分離回収したＰＡＳポリマーの粒子を投入し、次いで、酢酸水溶液を注入して撹拌を行い、液相が、酸性化合物として酢酸濃度５質量％であるＰＡＳポリマーのスラリーを得た。スラリー中のＰＡＳポリマー含量は、１０質量％とした。【０１７５】
酸処理を行うための洗浄槽として、図１で示した塔頂部の略中央部に旋回可能なノズルを１箇所設けた洗浄塔を使用し、向流接触酸処理工程を行った。【０１７６】
スラリー供給口９１から、酸性化合物を含むＰＡＳポリマーのスラリーを５０．０ｋｇ／ｈｒ、水性洗浄液供給口９２から、水性洗浄液（イオン交換水）を１０．０ｋｇ／ｈｒの割合でそれぞれ供給して、酸性化合物を含むＰＡＳポリマーのスラリーと水性洗浄液とを、１時間、連続的に向流接触させて酸処理を行った。洗浄浴比は２であった。ノズルからは、水性洗浄液面Ｓに向けて、イオン交換水を１０ｇ／分（０．６ｋｇ／ｈｒ）で散布した。【０１７７】
洗浄排液排出口９４から排出される洗浄排液の排出量は１５．０ｋｇ／ｈｒであった。洗浄排液には、ＰＡＳの浮きポリマーが観察されなかった。また、ポリマー排出口９３から排出されるＰＡＳポリマー粒子を含むスラリーの量は、４５．６ｋｇ／ｈｒであった。ＰＡＳポリマー粒子を含むスラリーを乾燥させてポリマー粒子を秤量したところ、向流接触酸処理工程１時間当たりのＰＡＳの量は、４．７６ｋｇであった。
【産業上の利用可能性】
【０１７８】
本発明のＰＡＳの製造方法、及び、ＰＡＳの製造装置によれば、ＰＡＳの洗浄工程や酸処理工程で生じる浮きポリマーの生成と溢出を防止し、製品収率を向上させるとともに高品質のＰＡＳ粒子を得ることができるので、産業上の利用可能性が高い。本発明の製造方法及び装置によりＰＡＳを得ることにより、押出成形、射出成形、圧縮成形などの一般的溶融加工法の適用に適したものであり、電子部品の封止剤や被覆剤をはじめ、電気・電子機器、自動車機器等の広範な分野において好適にＰＡＳを利用することができる。
【符号の説明】
【０１７９】
１  塔頂部
２  本体部
３  塔底部
４  ノズル
５  仕切板
６  攪拌翼
７  攪拌軸
２１〜２５  攪拌室
９１  スラリー供給口
９２  洗浄液供給口
９３  ポリマー排出口
９４  洗浄排液排出口
Ｓ  洗浄液面
【図１】
2015166838.tif 000004
【手続補正書】
【提出日】平成28年11月30日(2016.11.30)
【手続補正１】
【補正対象書類名】特許請求の範囲
【補正対象項目名】全文
【補正方法】変更
【補正の内容】
【特許請求の範囲】
【請求項１】
以下の工程Ｉ〜ＩＶ；
工程Ｉ：有機アミド溶媒中で、アルカリ金属硫化物及びアルカリ金属水硫化物からなる群より選ばれる少なくとも一種の硫黄源とジハロ芳香族化合物とを重合反応させてポリマーを生成する重合工程；
工程ＩＩ：重合反応により生成したポリマーを含有する反応液からポリマーを分離して回収する分離工程；
工程ＩＩＩ：洗浄槽内において、回収したポリマーのスラリーを水、有機溶媒、及び、水と有機溶媒との混合溶液からなる群より選ばれる少なくとも一種の洗浄液と向流接触させて洗浄する向流洗浄工程、及び／または、
前記洗浄槽内において、回収した前記ポリマーと、酸性化合物とを含むスラリーを水性洗浄液と向流接触させる向流接触酸処理工程である、洗浄工程；並びに、
工程ＩＶ：洗浄後のポリマーを回収する回収工程
を含むポリアリーレンスルフィドの製造方法であって、
工程ＩＩＩである洗浄工程において、洗浄槽内上部の洗浄液面に浮いているポリアリーレンスルフィドに水性媒体を散布することを特徴とする前記ポリアリーレンスルフィドの製造方法。
【請求項２】
工程ＩＩＩである洗浄工程が、以下の工程ＩＩＩａ；
工程ＩＩＩａ：洗浄槽内において、回収したポリマーのスラリーを上方から下方に進行させ、かつ、水、有機溶媒、及び、水と有機溶媒との混合溶液からなる群より選ばれる少なくとも一種の洗浄液を下方から上方に進行させて該スラリーと連続的に向流接触させる向流洗浄工程
を含む請求項１記載のポリアリーレンスルフィドの製造方法。
【請求項３】
工程ＩＩＩａである向流洗浄工程と工程ＩＶである回収工程との間に、以下の工程ＩＩＩｂ；
工程ＩＩＩｂ：洗浄槽内において、酸性化合物を含有する、前記工程ＩＩＩａである向流洗浄工程を経て回収したポリマーのスラリーを上方から下方に進行させ、かつ、水性洗浄液を下方から上方に進行させて該スラリーと連続的に向流接触させる向流接触酸処理工程
を含むポリアリーレンスルフィドの製造方法であって、工程ＩＩＩａである向流洗浄工程または工程ＩＩＩｂである向流接触酸処理工程の一方または両方において、洗浄槽内上部の洗浄液面に浮いているポリアリーレンスルフィドに水性媒体を散布する請求項２記載のポリアリーレンスルフィドの製造方法。
【請求項４】
ノズル装置によって水性媒体を散布する請求項１乃至３のいずれか１項に記載のポリアリーレンスルフィドの製造方法。
【請求項５】
ノズル装置が、複数のノズルを備える請求項４記載のポリアリーレンスルフィドの製造方法。
【請求項６】
ノズル装置が、旋回可能なノズルを備える請求項４または５記載のポリアリーレンスルフィドの製造方法。
【請求項７】
洗浄槽が、洗浄塔である請求項１乃至６のいずれか１項に記載のポリアリーレンスルフィドの製造方法。
【請求項８】
前記工程ＩＩＩが向流接触酸処理工程を含み、
酸性化合物が、塩酸または酢酸である請求項３乃至７のいずれか１項に記載のポリアリーレンスルフィドの製造方法。
【請求項９】
工程ＩＩＩである洗浄工程を複数回繰り返して実施する請求項１乃至８のいずれか１項に記載のポリアリーレンスルフィドの製造方法。
【請求項１０】
ポリマーのスラリーが、少なくとも一部に洗浄槽外で調製されたものを含有する請求項１乃至９のいずれか１項に記載のポリアリーレンスルフィドの製造方法。
【請求項１１】
重合工程が、有機アミド溶媒中で、アルカリ金属硫化物及びアルカリ金属水硫化物からなる群より選ばれる少なくとも一種の硫黄源とジハロ芳香族化合物とを、相分離剤の存在下に、１７０〜２９０℃の温度で重合反応させるものである請求項１乃至１０のいずれか１項に記載のポリアリーレンスルフィドの製造方法。
【請求項１２】
分離工程に先立って、相分離剤を添加する請求項１乃至１１のいずれか１項に記載のポリアリーレンスルフィドの製造方法。
【請求項１３】
相分離剤が、水、有機カルボン酸金属塩、有機スルホン酸金属塩、アルカリ金属ハライド、アルカリ土類金属ハライド、リン酸アルカリ金属塩、アルコール類、及びパラフィン系炭化水素類からなる群より選ばれる少なくとも一種である請求項１１または１２記載のポリアリーレンスルフィドの製造方法。
【請求項１４】
重合工程に先立って、
有機アミド溶媒、アルカリ金属水硫化物を含有する硫黄源、及び該アルカリ金属水硫化物１モル当たり０．９５〜１．０５モルのアルカリ金属水酸化物を含有する混合物を加熱して反応させ、該混合物を含有する系内から水を含む留出物の少なくとも一部を系外に排出する脱水工程；並びに、
脱水工程の後、系内に残存する混合物に、必要に応じてアルカリ金属水酸化物及び水を添加して、脱水時に生成した硫化水素に伴い生成するアルカリ金属水酸化物のモル数と脱水前に添加したアルカリ金属水酸化物のモル数と脱水後に添加するアルカリ金属水酸化物のモル数の総モル数が、仕込み硫黄源１モル当たり１．００〜１．０９モルとなり、かつ、水のモル数が仕込み硫黄源１モル当たり０．０２〜２．０モルとなるように調整する仕込み工程；
を配置する請求項１乃至１３のいずれか１項に記載のポリアリーレンスルフィドの製造方法。
【請求項１５】
更に以下の工程Ｖ；
工程Ｖ：洗浄槽から排出される洗浄排液を、フィルターが装填されたポリアリーレンスルフィド粒子再分離手段に供給して、ポリアリーレンスルフィド粒子を捕捉し、次いで、フィルターから、ポリアリーレンスルフィド粒子を再分離し排出する、ポリアリーレンスルフィド粒子の再分離工程
を含む請求項１乃至１４のいずれか１項に記載のポリアリーレンスルフィドの製造方法。
【請求項１６】
再分離工程を複数回繰り返して実施する請求項１５記載のポリアリーレンスルフィドの製造方法。
【請求項１７】
洗浄槽内において、ポリマーのスラリーを、水、有機溶媒、及び、水と有機溶媒との混合溶液からなる群より選ばれる少なくとも一種の洗浄液と向流接触させる洗浄装置が配設されたポリアリーレンスルフィドの製造装置であって、
該洗浄装置が、洗浄槽内上部の洗浄液面に浮いているポリアリーレンスルフィドに水性媒体を散布する水性媒体の散布手段を備えることを特徴とする前記ポリアリーレンスルフィドの製造装置。
【請求項１８】
洗浄装置が、頂部、本体部及び底部からなり、頂部にスラリー供給口及び洗浄排液排出口を有し、かつ、底部にポリマー排出口及び洗浄液供給口を有する洗浄槽を備え、洗浄槽内において、ポリマーのスラリーを上方から下方に進行させ、かつ、水、有機溶媒、及び、水と有機溶媒との混合溶液からなる群より選ばれる少なくとも一種の洗浄液を下方から上方に進行させて該スラリーと連続的に向流接触させる向流洗浄装置を備え、
向流洗浄装置が、頂部に接続された水性媒体の散布手段を備える請求項１７記載のポリアリーレンスルフィドの製造装置。
【請求項１９】
洗浄装置が、頂部、本体部及び底部からなり、頂部にスラリー供給口及び洗浄排液排出口を有し、かつ、底部にポリマー排出口及び水性洗浄液供給口を有する洗浄槽を備え、洗浄槽内において、酸性化合物を含有するポリマーのスラリーを上方から下方に進行させ、かつ、水性洗浄液を下方から上方に進行させて該スラリーと連続的に向流接触させる向流接触酸処理装置を備え、
向流洗浄装置または向流接触酸処理装置の一方または両方が、頂部に接続された水性媒体の散布手段を備える請求項１８記載のポリアリーレンスルフィドの製造装置。
【請求項２０】
水性媒体の散布手段が、ノズル装置である請求項１７乃至１９のいずれか１項に記載のポリアリーレンスルフィドの製造装置。
【請求項２１】
ノズル装置が、複数のノズルを備える請求項２０記載のポリアリーレンスルフィドの製造装置。
【請求項２２】
ノズル装置が、ノズルの旋回装置を有する請求項２０または２１記載のポリアリーレンスルフィドの製造装置。
【請求項２３】
洗浄槽が、洗浄塔である請求項１７乃至２２のいずれか１項に記載のポリアリーレンスルフィドの製造装置。
【請求項２４】
向流接触酸処理装置が、スラリー供給口に接続して、酸性化合物を含有するスラリーを調製するリスラリー槽を更に備える請求項１９に記載のポリアリーレンスルフィドの製造装置。
【請求項２５】
向流接触酸処理装置が、前記洗浄槽に、酸性化合物供給口を更に有するものである請求項１９または２４に記載のポリアリーレンスルフィドの製造装置。
【請求項２６】
ポリマーのスラリーが、少なくとも一部に洗浄槽外で調製されたものを含有する請求項１７乃至２５のいずれか１項に記載のポリアリーレンスルフィドの製造装置。
【請求項２７】
更に、洗浄槽から排出される洗浄排液が供給されて、ポリアリーレンスルフィド粒子を捕捉するフィルターが装填されたポリアリーレンスルフィド粒子捕捉手段、及び、フィルターから、ポリアリーレンスルフィド粒子を再分離し排出する逆洗手段を有する、ポリアリーレンスルフィド粒子の再分離装置が配設された請求項１７乃至２６のいずれか１項に記載のポリアリーレンスルフィドの製造装置。
【国際調査報告】
2015166838.tif 000005
2015166838.tif 000006
2015166838.tif 000007
2015166838.tif 000008